(57)【要約】  透明ポリシロキサン−ポリカーボネートコポリマー及びスチレン−アクリロニトリルコポリマー（ＳＡＮ）、並びに適宜ポリカーボネートから製造される透明組成物。このような組成物から、薄壁の物品を製造することができる。透明組成物を生成するために、透明ポリシロキサン−ポリカーボネートコポリマーを、スチレン−アクリロニトリルコポリマー（ＳＡＮ）、並びに適宜ポリカーボネートと混合することによって、透明組成物を製造することができる。透明ポリシロキサンポリカーボネートコポリマー、スチレン−アクリロニトリルコポリマー（ＳＡＮ）、及び適宜ポリカーボネートを含む透明組成物を、物品に形成することによって製造される物品。【選択図】なし【特許請求の範囲】
【請求項１】
透明ポリシロキサン−ポリカーボネートコポリマー、及び
スチレン−アクリロニトリルコポリマー（ＳＡＮ）、
並びに適宜ポリカーボネート
を含む、透明組成物。
【請求項２】
ＳＡＮを０．１ｗｔ％〜５０ｗｔ％含む、請求項１記載の組成物。
【請求項３】
ＳＡＮを０．１ｗｔ％〜２０ｗｔ％含む、請求項２記載の組成物。
【請求項４】
ポリカーボネートを０．１ｗｔ％〜２０ｗｔ％含む、請求項１記載の組成物。
【請求項５】
前記ポリシロキサン−ポリカーボネートコポリマーが、シロキサンを２ｗｔ％〜１０ｗｔ％含む、請求項１記載の組成物。
【請求項６】
前記ポリシロキサン−ポリカーボネートコポリマーが、シロキサンを４ｗｔ％〜８ｗｔ％含む、請求項１記載の組成物。
【請求項７】
ポリシロキサンポリカーボネートコポリマーを５０ｗｔ％以上含む、請求項１記載の組成物。
【請求項８】
ＳＡＮを０．５ｗｔ％以上〜２０ｗｔ％含む、請求項１記載の組成物。
【請求項９】
前記ＳＡＮが、アクリロニトリルを５ｗｔ％〜３０ｗｔ％含む、請求項１記載の組成物。
【請求項１０】
前記ＳＡＮが、アクリロニトリルを２８ｗｔ％以下含む、請求項１記載の組成物。
【請求項１１】
前記ＳＡＮが、アクリロニトリルを１６ｗｔ％〜２８ｗｔ％含む、請求項１記載の組成物。
【請求項１２】
前記ＳＡＮが１．５７以下の屈折率を有する、請求項１記載の組成物。
【請求項１３】
ＡＳＴＭ−Ｄ１００３−６１によって４５％以下のヘイズ及び５５％以上の光透過率を有する、請求項１記載の組成物。
【請求項１４】
ＡＳＴＭ−Ｄ１００３−６１によって１０％以下のヘイズを有する、請求項１記載の組成物。
【請求項１５】
ＡＳＴＭ−Ｄ１００３−６１によって７０％以上の光透過率を有する、請求項１記載の組成物。
【請求項１６】
請求項１の組成物を含む物品。
【請求項１７】
透明ポリシロキサン−ポリカーボネートコポリマーを、スチレン−アクリロニトリルコポリマー（ＳＡＮ）、及び適宜ポリカーボネートと混合して、透明組成物を生成することから本質的になる、組成物の製造方法。
【請求項１８】
前記組成物が、ＳＡＮを０．１％〜５０ｗｔ％及びポリカーボネートを最大２０ｗｔ％含む、請求項１７記載の方法。
【請求項１９】
前記ＳＡＮが、アクリロニトリルを２５ｗｔ％以下含む、請求項１７記載の方法。
【請求項２０】
透明ポリシロキサン−ポリカーボネートコポリマー、スチレン−アクリロニトリルコポリマー（ＳＡＮ）、及び適宜ポリカーボネートを混合することによって組成物を製造し、前記組成物を物品に形成することを含む、物品の製造方法。
【請求項２１】
前記組成物が、ＳＡＮを０．１％〜５０ｗｔ％及びポリカーボネートを最大２０ｗｔ％含む、請求項２０記載の方法。
【請求項２２】
前記組成物が、ＳＡＮを０．１％〜２０ｗｔ％含む、請求項２０記載の方法。
【請求項２３】
前記ＳＡＮが、アクリロニトリルを２５ｗｔ％以下含む、請求項２０記載の方法。
【請求項２４】
透明ポリシロキサン−ポリカーボネートコポリマー、及び
スチレン−アクリロニトリルコポリマー（ＳＡＮ）、
並びに適宜ポリカーボネート
から本質的になる、透明組成物。
【発明の詳細な説明】
【技術分野】
【０００１】
本発明は、ポリシロキサン−ポリカーボネートコポリマーを含む透明ポリマー組成物、それらから製造される物品、及びその製造方法に関する。
【背景技術】
【０００２】
ポリカーボネートの透明性によって、ポリカーボネートは様々な製品に有用となっている。しかし、ポリカーボネートの加工特性及び最終製品に付与する物性によって、例えば、流れ及び加工性を改善するために、ポリカーボネートは、スチレン−アクリロニトリルコポリマー（ＳＡＮ）などの他のポリマー性材料と、並びに／或いは流れ特性及び低温衝撃耐性を改善するために、ポリカーボネートをアクリロニトリルブタジエン−スチレングラフトコポリマー（ＡＢＳ）などの他のポリマー性材料とブレンドすることが望ましい。しかし、ＳＡＮレベルが比較的低くても、ポリカーボネート／ＳＡＮブレンドはヘイズ性又は不透明である可能性がある。ポリカーボネート／ＡＢＳブレンドも、しばしばヘイズ性又は不透明である。
【０００３】
当技術分野では、透明なＳＡＮ含有ポリマー組成物が必要とされている。
【特許文献１】米国特許第４７４６７０１号明細書
【特許文献２】米国特許出願第２００４／００３９１４５号明細書
【特許文献３】米国特許第６７２３８６４号明細書
【特許文献４】米国特許第６８３３４２２号明細書
【特許文献５】米国特許第５５３００８３号明細書
【特許文献６】米国特許第６５４５０８９号明細書
【特許文献７】米国特許第４１５４７７５号明細書
【特許文献８】欧州特許出願公開第０６００１９６号明細書
【特許文献９】米国特許第４７８８２５２号明細書
【特許文献１０】欧州特許出願公開第０５３７５７７号明細書
【特許文献１１】米国特許第３１３０１７７号明細書
【特許文献１２】米国特許第３１６９１２１号明細書
【特許文献１３】米国特許第３５１１８９５号明細書
【特許文献１４】米国特許第３９２８７０８号明細書
【特許文献１５】米国特許第３９６１１２２号明細書
【特許文献１６】米国特許第３９８１９４４号明細書
【特許文献１７】米国特許第３９８８３８９号明細書
【特許文献１８】米国特許第４１３７３６５号明細書
【特許文献１９】米国特許第４２８１０９９号明細書
【特許文献２０】米国特許第４３５９５０６号明細書
【特許文献２１】米国特許第４４６１８６８号明細書
【特許文献２２】米国特許第４５３０９６５号明細書
【特許文献２３】米国特許第４５６９９７０号明細書
【特許文献２４】米国特許第４６００６３２号明細書
【特許文献２５】米国特許第４７６７８１８号明細書
【特許文献２６】米国特許第４７７７２１２号明細書
【特許文献２７】米国特許第４８１０７３９号明細書
【特許文献２８】米国特許第４８８０５５４号明細書
【特許文献２９】米国特許第４９２７８８０号明細書
【特許文献３０】米国特許第４９３１５０３号明細書
【特許文献３１】米国特許第４９３７０３１号明細書
【特許文献３２】米国特許第４９８３６５８号明細書
【特許文献３３】米国特許第５０１７６５９号明細書
【特許文献３４】米国特許第５０２３２９７号明細書
【特許文献３５】米国特許第５１０９０７６号明細書
【特許文献３６】米国特許第５３２２８８２号明細書
【特許文献３７】米国特許第５３６０８６１号明細書
【特許文献３８】米国特許第５３８０７９５号明細書
【特許文献３９】米国特許第５３９９６４４号明細書
【特許文献４０】米国特許第５４１４０４５号明細書
【特許文献４１】米国特許第５４５１６３２号明細書
【特許文献４２】米国特許第５４５５３１０号明細書
【特許文献４３】米国特許第５５１０４１４号明細書
【特許文献４４】米国特許第５６０２２０１号明細書
【特許文献４５】米国特許第５６０８０２６号明細書
【特許文献４６】米国特許第５７１４５３７号明細書
【特許文献４７】米国特許第５７２３５４１号明細書
【特許文献４８】米国特許第５７７０６５２号明細書
【特許文献４９】米国特許第５８３４５４２号明細書
【特許文献５０】米国特許第５８５９１４６号明細書
【特許文献５１】米国特許第５９１０５３８号明細書
【特許文献５２】米国特許第５９６２５６３号明細書
【特許文献５３】米国特許第５９６５６５５号明細書
【特許文献５４】米国特許第５９８６０１９号明細書
【特許文献５５】米国特許第６０７２０１１号明細書
【特許文献５６】米国特許第６１３３３６０号明細書
【特許文献５７】米国特許第６２５２０１３号明細書
【特許文献５８】米国特許第６３１３２５４号明細書
【特許文献５９】米国特許第６６２７７２４号明細書
【特許文献６０】米国特許第６６６３６６２号明細書
【特許文献６１】米国特許第６６７６８５２号明細書
【特許文献６２】米国特許第６７１６４４４号明細書
【特許文献６３】米国特許出願公開第２００３／０１０５２６６号明細書
【特許文献６４】米国特許出願公開第２００３／０１３９５０４号明細書
【特許文献６５】米国特許出願公開第２００４／０２２０３３０号明細書
【特許文献６６】欧州特許第０４３４８４８号明細書
【特許文献６７】欧州特許第０２５４０５４号明細書
【特許文献６８】欧州特許出願公開第０５１７９２７号明細書
【特許文献６９】欧州特許出願公開第０５２２７５３号明細書
【特許文献７０】欧州特許第０５２４７３１号明細書
【特許文献７１】英国特許第１３５６６８５号明細書
【特許文献７２】国際公開第０１／７２９０５号パンフレット
【特許文献７３】国際公開第８０／０００８４号パンフレット
【特許文献７４】国際公開第０９９４６３２６号パンフレット
【特許文献７５】国際公開第２００４／０７６５４１号パンフレット
【非特許文献１】Ｄｒ．Ｊｏｃｈｅｎ  Ｓｃｈｏｅｐｓ  ｅｔ  ａｌ．；Ｍｏｕｌｄｉｎｇ  Ｃｏｍｐｏｕｎｄｓ  ｗｉｔｈ  ｅａｓｙ  ｍｏｕｌｄ  ｒｅｌｅａｓａｂｉｌｉｔｙ；Ａｂｓｔｒｕｃｔ１２−０９−１９８７
【非特許文献２】Ｄｒ．Ｗｅｒｎｅｒ  Ｎｏｕｖｅｒｔｎｅ  ｅｔ  ａｌ．；Ｂｌｅｎｄｓ  ｏｆ  Ｐｏｌｙｏｒｇａｎｏｓｉｌｏｘａｎ−ｐｏｌｙｃａｒｂｏｎａｔｅ−ｂｌｏｃｋ  Ｃｏｃｏｎｄｅｎｓａｔｅｓ  ｗｉｔｈ  Ｓｉｌｏｘａｎｅｓ  ａｎｄ  ｗｉｔｈ  Ｅｌａｓｔｏｍｅｒｉｃ  Ｐｏｌｙｍｅｒｉｓａｔｉｏｎ  ｐｒｏｄｕｃｔｓ；Ａｂｓｔｒｕｃｔ０９−１９−１９９０
【非特許文献３】Ｕｍｅｄａ  Ｔａｋａｓｈｉ  ｅｔ  ａｌ．；Ｐｏｌｙｃａｒｂｏｎａｔｅ  Ｒｅｓｉｎ  Ｃｏｍｐｏｓｉｔｉｏｎ；Ａｂｓｔｒｕｃｔ１２−２７−１９９０
【非特許文献４】Ｍａｓｕｋｉ  ｔａｔｓｕｙａ  ｅｔ．ａｌ．；Ｐｏｌｙｃａｒｂｏｎａｔｅ  Ｒｅｓｉｎ；Ａｂｓｔｒｕｃｔ０６−２８−１９９６
【非特許文献５】Ｓａｉｔｏ  Ａｋｉｈｉｒｏ  ｅｔ  ａｌ．；Ｆｌａｍｅ−Ｒｅｔａｒｄａｎｔ  Ｒｅｓｉｎ  Ｃｏｍｐｏｓｉｔｉｏｎ；Ａｂｓｔｒｕｃｔ１０−２２−１９９２
【非特許文献６】Ｓａｋａｎｏ  Ｈａｊｉｍｅ  ｅｔ  ａｌ．；Ｔｈｅｒｍｏｐｌａｓｔｉｃ  Ｒｅｓｉｎ  Ｃｏｍｐｏｓｉｔｉｏｎ；Ａｂｓｔｒｕｃｔ０１−２２−１９８３
【非特許文献７】Ｗａｔａｎａｂｅ  Ａｋｉｈｉｒｏ  ｅｔ  ａｌ．；Ｉｍｐａｃｔ−Ｒｅｓｉｓｔａｎｔ  Ｒｅｓｉｎ  Ｃｏｍｐｏｓｉｔｉｏｎ；Ａｂｓｔｒｕｃｔ０３−２８−１９９５
【発明の開示】
【発明が解決しようとする課題】
【０００４】
透明ポリシロキサン−ポリカーボネートコポリマー及びスチレン−アクリロニトリルコポリマー（ＳＡＮ）、並びに適宜ポリカーボネートを含む透明組成物。
【０００５】
薄肉物品は、このような組成物を含むことができる。
【０００６】
組成物の製造方法は、透明ポリシロキサン−ポリカーボネートコポリマーを、スチレン−アクリロニトリルコポリマー（ＳＡＮ）、及び適宜ポリカーボネートと混合して、透明組成物を生成することから本質的になる。
【０００７】
物品の製造方法は、透明ポリシロキサン−ポリカーボネートコポリマー、スチレン−アクリロニトリルコポリマー（ＳＡＮ）、及び適宜ポリカーボネートを混合することによって組成物を製造すること、並びにその組成物を物品に形成することを含む。
【課題を解決するための手段】
【０００８】
ポリシロキサンポリカーボネートコポリマー及びＳＡＮの透明ブレンド含む組成物を、本明細書に記載する。これらの組成物は、本明細書にデータによって示されるような引張強さ、衝撃耐性などの望ましい物性を示す有用な物品に加工可能である（即ち、ブレンド、押出、及び／又は成形などが可能である）。適宜、このような透明組成物は、ポリカーボネートも含むことができる。光透過率％が５５％以上、ヘイズが４５％以下の組成物は透明とみなされ、光透過率％は、Ｍｅｔｈｏｄ  Ｅ３０８（ＡＳＴＭ  Ｄ１００３−６１）に従って決定される、厚さ３．１８ミリメートル（０．１２５インチ）のチップに成形された組成物を含む試験片上に向かう入射光線と透過光線との比を意味し、「ヘイズ」は、ＡＳＴＭ  Ｄ１００３−６１に従って決定される、試験片を通過する際に、前方散乱による入射ビームから逸れる透過光線の割合を意味する。
【発明を実施するための最良の形態】
【０００９】
組成物中のポリシロキサン−ポリカーボネートコポリマーは透明であり、それは、５５％以上の光透過率を有することを意味する。ポリシロキサンポリカーボネートコポリマーは、光透過率が６０％以上、又はより具体的には７０％以上であり得る。ポリシロキサン−ポリカーボネートコポリマーは又、ヘイズが４５％以下、好ましくは２５％以下、最も具体的には１０％以下である。いくつかの実施形態では、透明ポリシロキサン−ポリカーボネートコポリマーは、シロキサンをコポリマーの２０重量％（ｗｔ％）未満、適宜２ｗｔ％〜１０ｗｔ％含み、又はいくつかの実施形態では、シロキサンを４ｗｔ％〜８ｗｔ％含む。一実施形態では、透明ポリシロキサン−ポリカーボネートコポリマーは、コポリマーの重量に対して６ｗｔ％のシロキサンを含む。いかなる理論にも拘泥するものではないが、ポリシロキサンポリカーボネートコポリマーの透明性は、コポリマー全体のポリシロキサン単位の寸法、分布、又は寸法及び分布の組合せに関係すると思われる。ポリシロキサン単位及びポリカーボネート単位は、それぞれ、ランダム、非ランダム、又はランダム及び非ランダムの組合せで、ポリマー鎖又は主鎖に沿って分布することができる。特定の一実施形態では、ポリシロキサン単位及びポリカーボネート単位は、ランダム及び非ランダムに分布した単位の組合せとして、ポリマー鎖中に分散される。
【００１０】
本明細書に記載される組成物は、ポリシロキサン−ポリカーボネートコポリマーを含み、例えば、ポリシロキサンポリカーボネートコポリマーにＳＡＮを加えた重量に対して、ＳＡＮを０．１重量％〜５０重量％（ｗｔ％）、適宜ＳＡＮを０．５ｗｔ％超含み、又はいくつかの実施形態では、ＳＡＮを１ｗｔ％以上含む。例えば、本明細書に記載される透明組成物は、ＳＡＮを１ｗｔ％〜２０ｗｔ％、或いはＳＡＮを５ｗｔ％〜１５ｗｔ％含むことができる。例示的な実施形態では、組成物は、ＳＡＮを１０ｗｔ％〜１５ｗｔ％含む。
【００１１】
適宜、組成物は、ポリカーボネートを含むことができる。本明細書では、用語「ポリカーボネート」のみでは、ポリシロキサン−ポリカーボネートコポリマーは包含しない。
【００１２】
いくつかの組成物は、ポリシロキサンポリカーボネートコポリマーを５０重量％（ｗｔ％）以上、例えば、ポリシロキサン−ポリカーボネートコポリマーにＳＡＮとポリカーボネート（もしあれば）を加えたものの重量に対して５０％以上のポリシロキサン−ポリカーボネートコポリマーを含むことができる。適宜、組成物は、ポリカーボネートを０．１ｗｔ％以上、例えば０．１ｗｔ％〜４９．９ｗｔ％含むことができ、又はいくつかの実施形態では、ポリカーボネートを４５ｗｔ％未満、例えば５ｗｔ％〜２０ｗｔ％含むことができる。本明細書では、組成物中のポリシロキサン−ポリカーボネートコポリマー、ＳＡＮ、又はポリカーボネートのｗｔ％は、他の添加剤又は充填剤を除いた、ポリシロキサン−ポリカーボネートコポリマー、ＳＡＮ、及び存在するならばポリカーボネートの混合重量に対するものである。
【００１３】
ポリカーボネート及びポリシロキサン−ポリカーボネートコポリマーは、式（１）の反復構造単位を含むポリカーボネート単位を含む。
【００１４】
【化１】
2008527085.tif 000002
（但し、Ｄ基の総数の６０％以上は芳香族有機基であり、その残部は脂肪族、脂環式、又は芳香族基であり、ｗは、１以上である。一実施形態では、各Ｄは、芳香族有機基、例えば式（２）の基である。
【００１５】
【化２】
2008527085.tif 000003
式中、Ａ１及びＡ２のそれぞれは、二価の単環式アリール基であり、Ｙ１は、Ａ１をＡ２から分離する１又は２個の原子を有する架橋基である。例示的な一実施形態では、１個の原子がＡ１をＡ２から分離する。このタイプの基の例示的な非限定的具体例は、−Ｏ−、−Ｓ−、−Ｓ（Ｏ）−、−Ｓ（Ｏ２）−、−Ｃ（Ｏ）−、並びにメチレン、シクロヘキシルメチレン、２−［２．２．１］ビシクロヘプチリデン、エチリデン、イソプロピリデン、ネオペンチリデン、シクロヘキシリデン、シクロペンタデシリデン、シクロドデシリデン、及びアダマンチリデンを含めたＣ１〜１８アルキレンである。架橋基Ｙ１は、メチレン、シクロヘキシリデン、又はイソプロピリデンなどの炭化水素基或いは飽和炭化水素基であってよい。
【００１６】
ポリカーボネート単位は、カーボネート前駆体と、式ＨＯ−Ｄ−ＯＨを有するジヒドロキシ化合物との界面反応から誘導することができ、式（３）のジヒドロキシ化合物を含む。
【００１７】
【化３】
2008527085.tif 000004
式中、Ｙ１、Ａ１、及びＡ２は、上記の通りである。又、一般式（４）のビスフェノール化合物も含まれる。
【００１８】
【化４】
2008527085.tif 000005
式中、Ｒａ及びＲｂは、それぞれ独立に、ハロゲン原子、ヘテロ原子を含有する１価の炭化水素基、又は一価の炭化水素基を表し、同じでも異なってもよく、ｐ及びｑは、それぞれ独立に０〜４の整数であり、Ｘａは、式（５）の基の１つを表す。
【００１９】
【化５】
2008527085.tif 000006
式中、Ｒｃ及びＲｄは、それぞれ、水素原子或いは一価の直鎖又は環式の炭化水素基を表し、Ｒｅは、二価の炭化水素基である。
【００２０】
Ｄは又、式（６）のジヒドロキシ化合物から誘導された二価のＣ６〜２０芳香族基であってよい。
【００２１】
【化６】
2008527085.tif 000007
式中、各Ｒ２は、独立に、ハロゲン原子、Ｃ１〜１２アルキル基、又はＣ１〜１０ハロゲン置換アルキル基であり、ｔは０〜４である。ハロゲンは、フッ素、塩素、又は臭素であってよい。アルキル基は、存在する場合には、様々な実施形態において、直鎖、分岐、又は環式のアルキル基であり、他の環の位置も企図されるが、大抵の場合、酸素原子両方に対してオルト位に位置している。適切なＣ１〜１２アルキル基には、これらに限定されるものではないが、メチル、エチル、ｎ−プロピル、イソプロピル、ブチル、イソブチル、ｔ−ブチル、ノニル、デシル、ドデシル、及びベンジルを含めたアリール置換アルキルが含まれる。特定の一実施形態では、適切なアルキル基はメチルである。
【００２２】
適切なジヒドロキシ化合物のいくつかの例示的な非限定的具体例には、以下が含まれる。レソルシノール、４−ブロモレソルシノール、ヒドロキノン、４，４’−ジヒドロキシビフェニル、１，６−ジヒドロキシナフタレン、２，６−ジヒドロキシナフタレン、ビス（４−ヒドロキシフェニル）メタン、ビス（４−ヒドロキシフェニル）ジフェニルメタン、ビス（４−ヒドロキシフェニル）−１−ナフチルメタン、１，２−ビス（４−ヒドロキシフェニル）エタン、１，１−ビス（４−ヒドロキシフェニル）−１−フェニルエタン、２−（４−ヒドロキシフェニル）−２−（３−ヒドロキシフェニル）プロパン、ビス（４−ヒドロキシフェニル）フェニルメタン、２，２−ビス（４−ヒドロキシ−３−ブロモフェニル）プロパン、１，１−ビス（ヒドロキシフェニル）シクロペンタン、１，１−ビス（４−ヒドロキシフェニル）シクロヘキサン、１，１−ビス（４−ヒドロキシフェニル）イソブテン、１，１−ビス（４−ヒドロキシフェニル）シクロドデカン、ｔｒａｎｓ−２，３−ビス（４−ヒドロキシフェニル）−２−ブテン、２，２−ビス（４−ヒドロキシフェニル）アダマンチン、（α，α’−ビス（４−ヒドロキシフェニル）トルエン、ビス（４−ヒドロキシフェニル）アセトニトリル、２，２−ビス（３−メチル−４−ヒドロキシフェニル）プロパン、２，２−ビス（３−エチル−４−ヒドロキシフェニル）プロパン、２，２−ビス（３−ｎ−プロピル−４−ヒドロキシフェニル）プロパン、２，２−ビス（３−イソプロピル−４−ヒドロキシフェニル）プロパン、２，２−ビス（３−ｓｅｃ−ブチル−４−ヒドロキシフェニル）プロパン、２，２−ビス（３−ｔ−ブチル−４−ヒドロキシフェニル）プロパン、２，２−ビス（３−シクロヘキシル−４−ヒドロキシフェニル）プロパン、２，２−ビス（３−アリル−４−ヒドロキシフェニル）プロパン、２，２−ビス（３−メトキシ−４−ヒドロキシフェニル）プロパン、２，２−ビス（４−ヒドロキシフェニル）ヘキサフルオロプロパン、１，１−ジクロロ−２，２−ビス（４−ヒドロキシフェニル）エチレン、１，１−ジブロモ−２，２−ビス（４−ヒドロキシフェニル）エチレン、１，１−ジクロロ−２，２−ビス（５−フェノキシ−４−ヒドロキシフェニル）エチレン、４，４’−ジヒドロキシベンゾフェノン、３，３−ビス（４−ヒドロキシフェニル）−２−ブタノン、１，６−ビス（４−ヒドロキシフェニル）−１，６−ヘキサンジオン、エチレングリコールビス（４−ヒドロキシフェニル）エーテル、ビス（４−ヒドロキシフェニル）エーテル、ビス（４−ヒドロキシフェニル）スルフィド、ビス（４−ヒドロキシフェニル）スルホキシド、ビス（４−ヒドロキシフェニル）スルホン、９，９−ビス（４−ヒドロキシフェニル）フルオリン、２，７−ジヒドロキシピレン、６，６’−ジヒドロキシ−３，３，３’，３’−テトラメチルスピロ（ビス）インダン（「スピロビインダンビスフェノール」）、３，３−ビス（４−ヒドロキシフェニル）フタリド、２，６−ジヒドロキシジベンゾ−ｐ−ジオキシン、２，６−ジヒドロキシチアントレン、２，７−ジヒドロキシフェノキサチン、２，７−ジヒドロキシ−９，１０−ジメチルフェナジン、３，６−ジ��ドロキシジベンゾフラン、３，６−ジヒドロキシジベンゾチオフェン、及び２，７−ジヒドロキシカルバゾールなど、並びに、前述のジヒドロキシ化合物の１種以上を含む組合せ。
【００２３】
式（３）で表すことができるタイプのビスフェノール化合物の特定の具体例には、１，１−ビス（４−ヒドロキシフェニル）メタン、１，１−ビス（４−ヒドロキシフェニル）エタン、２，２−ビス（４−ヒドロキシフェニル）プロパン（以後「ビスフェノールＡ」又は「ＢＰＡ」）、２，２−ビス（４−ヒドロキシフェニル）ブタン、２，２−ビス（４−ヒドロキシフェニル）オクタン、１，１−ビス（４−ヒドロキシフェニル）プロパン、１，１−ビス（４−ヒドロキシフェニル）ｎ−ブタン、２，２−ビス（４−ヒドロキシ−１−メチルフェニル）プロパン、及び１，１−ビス（４−ヒドロキシ−ｔ−ブチルフェニル）プロパンが含まれる。前述のジヒドロキシ化合物の１種以上を含む組合せを使用することもできる。
【００２４】
適切なカーボネート前駆体には、例えば、臭化カルボニル又は塩化カルボニルなどのハロゲン化カルボニル、或いは二価フェノールのビスハロホルメート（例えば、ビスフェノールＡ、ハイドロキノンなどのビスクロロホルメート）、又はグリコールのビスハロホルメート（例えば、エチレングリコール、ネオペンチルグリコール、ポリエチレングリコールなどのビスハロホルメート）などのハロホルメートが含まれる。前記のタイプのカーボネート前駆体の１種以上を含む組合せを使用することもできる。テトラ−ｎ−ブチルアンモニウムクロライドなどの相間移動媒触の有効量は、ホスゲン化混合物中のジヒドロキシエンティティの重量に対して０．１〜１０ｗｔ％、具体的には０．５〜２ｗｔ％であってよい。
【００２５】
分岐ポリカーボネート単位、並びに直鎖ポリカーボネート単位及び分岐ポリカーボネート単位の組合せを形成することもできる。分岐ポリカーボネートは、重合の間に分岐剤を添加して、ポリカーボネート単位を形成することによって調製することができる。これらの分岐剤には、ヒドロキシル、カルボキシル、カルボン酸無水物、ハロホルミル、及び前述の官能基の混合物から選択される３つ以上の官能基を含有する多官能性有機化合物が含まれる。特定の具体例には、トリメリット酸、無水トリメリット酸、トリメリットトリクロライド、トリス−ｐ−ヒドロキシフェニルエタン、イサチン−ビスフェノール、トリスフェノールＴＣ（１，３，５−トリス（（ｐ−ヒドロキシフェニル）イソプロピル）ベンゼン）、トリス−フェノールＰＡ（４（４（１，１−ビス（ｐ−ヒドロキシフェニル）−エチル）α，α−ジメチルベンジル）フェノール）、４−クロロホルムミルフタル酸無水物、トリメシン酸、及びベンゾフェノンテトラカルボン酸が含まれる。分岐剤は、０．０５ｗｔ％〜２．０ｗｔ％の濃度で添加することができる。
【００２６】
反復構造のカーボネート単位（１）に加えて、ポリシロキサンポリカーボネートコポリマーは、式（７）の反復構造単位を含むポリジオルガノシロキサン単位を含む（本明細書では時に「シロキサン」と呼ばれる）。
【００２７】
【化７】
2008527085.tif 000008
式中、各Ｒ３の存在は、同じでも異なってもよく、Ｃ１〜１３の一価の有機基から選択される。ジオルガノシロキサン単位は、一般に、１〜１０００単位、具体的には１０〜１００、より具体的には２５〜７５、最も具体的には４０〜６０単位を含有するブロックの形態で存在する。当業者には容易に理解されるように、ｍは、平均値を表している。任意選択の一実施形態では、コポリマーのシロキサン部分は、ポリジメチルシロキサン（ＰＤＭＳ）を含む。
【００２８】
特定のタイプの適切なポリシロキサン−ポリカーボネートコポリマー（ポリ（シロキサン−カーボネート）又はポリ（カーボネート−シロキサン）コポリマーとしても知られる）は、式（８）の反復構造単位を含むポリジオルガノシロキサン単位を有する。
【００２９】
【化８】
2008527085.tif 000009
式中、Ｒ３及びｍは上記の通りであり、Ｒ４の各存在は独立に、Ｃ１〜Ｃ３０ヒドロカルビレンであり、ｎは１以上である。一実施形態では、Ｒ４の各存在は独立に、構造（９）を有する。
【００３０】
【化９】
2008527085.tif 000010
式中、Ｒ６の各存在は独立に、Ｈ又はＣ１〜Ｃ１２ヒドロカルビルであり、Ｒ５の各存在は独立に、ハロゲン、Ｃ１〜Ｃ８ヒドロカルビル、又はＣ１〜Ｃ８ヒドロカルビルオキシであり、ａは０〜４であり、ｂは１〜１２であり、ｂは０以上である。水素原子は、Ｒ５で置換されていない任意のフェニレン環の位置を占めている）。一実施形態では、アリール末端は、酸素原子との結合性を有し、アルキル末端は、ケイ素原子との結合性を有する。別の一実施形態では、Ｒ４の各存在は独立に、ジフェノールの残基であるＣ６〜Ｃ３０アリーレン基である。別の一実施形態では、酸素置換基は、−Ｃ（Ｒ６）２）−基に対してオルト、メタ、パラに配置することができる。ヒドロキシアルキル又はヒドロキシアリール末端基中のポリシロキサン単位終端は、高分子量又は低分子量のオリゴマージオールを含み、上記のジオール又はジヒドロキシ化合物で使用されたのと同じ一般条件下で、カルボニル供給源と反応して、ポリカーボネートを形成することが、当業者には理解されよう。
【００３１】
特定のタイプの適切なポリシロキサンポリカーボネートコポリマー（ポリ（シロキサン−カーボネート）又はポリ（カーボネート−シロキサン）コポリマーとしても知られる）は、式（１０）の単位を含む。
【００３２】
【化１０】
2008527085.tif 000011
式中、Ｒ３は、上記の通りであり、Ｄは１〜１０００であり、Ｒ４の各存在は、独立に二価のＣ１〜Ｃ３０炭化水素であり、重合単位は、その対応するジオールの反応性残基である。一実施形態では、Ｒ４の各存在は、独立に構造式（１１）を有する。
【００３３】
【化１１】
2008527085.tif 000012
式中、Ｒ６の各存在は、独立にＨ又はＣ１〜Ｃ１２ヒドロカルビルである。式（１１）中の各Ｒ５は、同じでも異なってもよく、ハロゲン、シアノ、ニトロ、Ｃ１〜Ｃ８アルキルチオ、Ｃ１〜Ｃ８アルキル、Ｃ１〜Ｃ８アルコキシ、Ｃ２〜Ｃ８アルケニル、Ｃ２〜Ｃ８アルケニルオキシ基、Ｃ３〜Ｃ８シクロアルキル、Ｃ３〜Ｃ８シクロアルコキシ、Ｃ６〜Ｃ１０アリール、Ｃ６〜Ｃ１０アリールオキシ、Ｃ７〜Ｃ１２アラルキル、Ｃ７〜Ｃ１２アラルコキシ、Ｃ７〜Ｃ１２アルカリール、又はＣ７〜Ｃ１２アルカリールオキシであってよく、ｂは１〜８である。各ａは、独立に０、１、２、３、又は４であり、ａが４未満の場合には、芳香環上の水素原子の総数が４−ａになるように、水素は芳香環に置換される。一実施形態では、アリール末端は、酸素原子との結合性を有し、アルキル末端は、ケイ素原子との結合性を有する。別の一実施形態では、酸素置換基は、−Ｃ（Ｒ６）２）−基に対してオルト、メタ、又はパラに配置し得る。
【００３４】
特定の一実施形態では、ポリシロキサン単位は、式（１２）の反復構造単位を含む。
【００３５】
【化１２】
2008527085.tif 000013
式中、Ｒ３、Ｄ、及びＲ５は、上記の通りであり、Ｒ７は、好ましくは主鎖の酸素に対してオルト又はパラ位に配置された二価の有機基であり、重合単位は、その対応するジオールの反応性残基である。例えば、Ｒ７は、Ｃ１〜Ｃ１３アルキレン、Ｃ１〜Ｃ１３アルキレンオキシ、Ｃ２〜Ｃ１３アルケニル、Ｃ２〜Ｃ１３アルケニルオキシ、Ｃ３〜Ｃ６シクロアルキレン、Ｃ３〜Ｃ６シクロアルケンオキシ、Ｃ６〜Ｃ１０アリーレン、Ｃ６〜Ｃ１０アリーレンオキシ、Ｃ７〜Ｃ１３アラルキレン、Ｃ７〜Ｃ１３アラルキレンオキシ、Ｃ７〜Ｃ１３アルカリーレン、又はＣ７〜Ｃ１３アルカリーレンオキシであってよく、ｂは１〜８である。前述のＲ７基の組合せは、同一コポリマー中に使用することができる。一実施形態では、式（１２）の各Ｒ３は、同じでも異なってもよく、Ｃ１〜８アルキル及びＣ６〜１３アリールからなる群から選択され、ａは１であり、各Ｒ５はＣ１〜３アルコキシであり、ｂは１であり、各Ｒ７は、Ｃ１〜Ｃ１３アルキレンである。別の特定の実施形態では、各Ｒ３は、Ｃ１〜Ｃ３アルキルであり、各Ｒ５は、Ｃ１〜Ｃ３アルコキシ又はＣ１〜Ｃ３アルキルであり、ａは１であり、ｂは１であり、各Ｒ７は、ジメチレン、トリメチレン、又はテトラメチレンである。別の一実施形態では、各Ｒ３はメチルであり、各Ｒ５はメトキシであり、ａは１であり、ｂは１であり、各Ｒ７は二価のＣ１〜Ｃ３脂肪族基である。
【００３６】
適切なポリシロキサン単位の他の具体例には、参照により本明細書に組み込まれる、Ｋｒｅｓｓなどの米国特許４７４６７０１号に記載のものが含まれる。具体的には、ポリシロキサンブロックは、以下に示す構造を有するポリジオルガノシロキサンから誘導することができる。
【００３７】
【化１３】
2008527085.tif 000014
式中、基Ａｒは、好ましくは６〜３０個の炭素原子を有するジフェノールからの同じ又は異なるアリーレン基であり、Ｒ及びＲ１は、同じ又は異なっており、直鎖アルキル、分岐アルキル、ハロゲン化直鎖アルキル、ハロゲン化分岐アルキル、アリール、又はハロゲン化アリールを示すが、好ましくはメチルであり、ジオルガノシロキシ単位の数（ｏ＋ｐ＋ｑの合計）は、約５〜約１２０である。
【００３８】
ポリシロキサンポリカーボネートコポリマーは、適宜、上記の相間移動触媒の存在下で、対応するジヒドロキシポリシロキサンと、カーボネート供給源及び式（４）又は（６）のジヒドロキシ芳香族化合物とを反応させることによって、製造することができる。使用できる特定の相間移動触媒には、式（Ｒ）４Ｑ＋Ｘの触媒があり、式中、各Ｒは、この場合、同じ又は異なっており、Ｃ１〜１０アルキル基であり、Ｑは、窒素原子又はリン原子であり、Ｘは、ハロゲン原子或いはＣ１〜８アルコキシ基又はＣ６〜１８アリールオキシ基である。適切な相間移動触媒には、例えば、［ＣＨ３（ＣＨ２）３］４ＮＸ、［ＣＨ３（ＣＨ２）３］４ＰＸ、［ＣＨ３（ＣＨ２）５］４ＮＸ、［ＣＨ３（ＣＨ２）６］４ＮＸ、［ＣＨ３（ＣＨ２）４］４ＮＸ、ＣＨ３［ＣＨ３（ＣＨ２）３］３ＮＸ、ＣＨ３［ＣＨ３（ＣＨ２）２］３ＮＸが含まれ、この場合のＸは、Ｃｌ−、Ｂｒ−、或いはＣ１〜８アルコキシ基又はＣ６〜１８アリールオキシ基である。相間移動触媒の有効な量は、ホスゲン化混合物中の二価の反応物の重量に対して０．１ｗｔ％〜１０ｗｔ％であってよい。別の一実施形態では、相間移動触媒の有効な量は、ホスゲン化混合物中のビスフェノールの重量に対して０．５ｗｔ％〜２ｗｔ％であってよい。米国特許出願第２００４／００３９１４５号に記載の管型反応器プロセス、又は米国特許第６７２３８６４号に記載のプロセスの一方又は両方を使用して、ポリシロキサン−ポリカーボネートコポリマーを合成することができる。
【００３９】
或いは、ポリシロキサン−ポリカーボネートコポリマーは、上記のエステル交換触媒の存在下、ジヒドロキシ末端ポリシロキサン、ジヒドロキシ化合物（５）、及びジフェニルカーボネートなどのジアリールカーボネートエステルを、溶融状態で同時に反応させることによって調製することができる。
【００４０】
ヒドロキシアリール末端ポリシロキサンは、脂肪族不飽和一価フェノール及び式（１３）のシロキサンの間に、白金触媒を添加することによって生成することができる。
【００４１】
【化１４】
2008527085.tif 000015
式中、Ｒ３及びＤは先に定義した通りであり、ＺはＨである。ヒドロキシアリール末端ポリ（ジオルガノシロキサン）を生成するために使用できる脂肪族不飽和一価フェノールのいくつかは、例えば４−アリル−２−メトキシフェノール（オイゲノール）、２−アルキルフェノール、４−アリル−２−メチルフェノール、４−アリル−２−フェニルフェノール、４−アリル−２−ブロモフェノール、４−アリル−２−ｔ−ブトキシフェノール、４−フェニル−２−フェニルフェノール、２−メチル−４−プロピルフェノール、２−アリル−４，６−ジメチルフェノール、２−アリル−４−ブロモ−６−メチルフェノール、２−アリル−６−メトキシ−４−メチルフェノール、２−アリル−４，６−ジメチルフェノールなどである。
【００４２】
ヒドロキシアリール末端ポリシロキサンは、塩基又は銅触媒の存在下で、ヒドリド末端ポリシロキサン（１３）（式中、Ｒ３、Ｄ、及びＺは先に定義した通りである）を、ハロメチル−又はスルホネートメチレン置換アリールと縮合し、次いでアセテート又はトリメチルシリルなど、使用される任意のヒドロキシル保護基を除去することによって調製することもできる。このタイプの適切なハロメチル−又はスルホネートメチレン置換アリールには、４−アセトキシベンジルクロライド、４−トリメチルシリルベンジルクロライド、４−メトキシメチルオキシベンジルクロライド、４−アセトキシベンジルトルエンスルホネート、４−トリメチルシリルベンジルトルエンスルホネートなどが含まれる。
【００４３】
ヒドロキシアリール末端ポリシロキサンは、ポリシロキサン（１３）（式中、Ｒ３及びＤは先に定義した通りであり、Ｚはアセトキシ又はハロゲンである）を、塩基の存在下、上記のジヒドロキシ化合物と縮合することによって調製することもできる。
【００４４】
一般に、反応性ポリシロキサンの量は、モル比が１：９９〜６０：４０、より具体的には２：９８〜５０：５０の式（１３）のポリシロキサン単位とカーボネート単位含むコポリマーを生成するように選択される。Ｄの値及び式（１０）のポリシロキサン単位とカーボネート単位の相対モル比は、熱可塑性組成物に、効果的レベルの透明性、溶融粘度、及び所望の他の特性をもたらすよう選択される。従って、Ｄの値及びポリシロキサン単位：カーボネート単位のモル比は、ポリカーボネート、ＳＡＮ、及び他の添加材のタイプ及び量を含めた、熱可塑性組成物中の各成分のタイプ及び相対量に依存して変わることになる。Ｄが低い値、例えば４０未満の場合、比較的多量のポリシロキサン単位を使用することが望ましい。逆に、Ｄが高い値、例えば４０超の場合、比較的少量のポリシロキサン単位を使用することが望ましい。
【００４５】
一般に、ポリシロキサン−ポリカーボネートコポリマーは、カーボネート単位７０ｗｔ％〜９９ｗｔ％及びジメチルシロキサン単位１ｗｔ％〜３０ｗｔ％、又は他のジオルガノシロキサン単位モル当量を含むことができる。この範囲内では、ポリシロキサンポリカーボネートコポリマーは、カーボネート単位を７５ｗｔ％〜９８ｗｔ％、具体的には８５ｗｔ％〜９５ｗｔ％及びジメチルシロキサン単位を２ｗｔ％〜２５ｗｔ％、具体的には５ｗｔ％〜１５ｗｔ％、又は他のジオルガノシロキサンを単位モル当量含むことができる。特別な実施形態では、ジヒドロキシポリジオルガノシロキサンの量は、ポリカーボネートブロックの１モルに対してポリジオルガノシロキサンブロック約１モルパーセント〜約６０モルパーセント、より一般には、ポリカーボネートブロックの１モルに対してポリジオルガノシロキサンブロック約３モルパーセント〜約５０モルパーセントを含むコポリマーを生成するように選択することができる。
【００４６】
ポリシロキサンポリカーボネートコポリマーは、光透過率が５５％以上、具体的には６０％以上、より具体的には７０％以上である。コポリマーは又、ヘイズが４５％以下、好ましくは２５％以下、最も具体的には１０％以下である。いかなる理論にも拘泥するものではないが、分子レベルでのポリシロキサンポリカーボネートコポリマーの透明性及びヘイズの両方は、ポリマー鎖中のポリシロキサン単位の数、ポリシロキサン単位の平均寸法（反復シロキサンサブユニット（７）の数によって規定される）、ポリマー鎖中のポリシロキサン単位のランダム又は非ランダム分布、或いはこれらの因子の１つ以上の組合せに関係すると考えられる。コポリマー中のポリシロキサン単位のよりランダムな分布によって、より高度な透明性及びより低い度合いのヘイズの両方が実現すると考えられる。従って、反応条件、出発材料の相対量、及び／又は出発材料のタイプは、ポリシロキサン単位の分布を調節し、即ち組成物の透明性及びヘイズを調節するように選択することができる。例えば、米国特許第６８３３４２２号には、まずポリカーボネートオリゴマーをシロキサンビスクロロホルメートと反応させて中間体を生成し、それを続いてビフェノール、ホスゲン、及び末端キャッピング剤と反応させることによって、透明ポリシロキサンポリカーボネートコポリマーを製造する方法が記載されている。この方法は、ホスゲン、ビフェノール、及びシロキサンが同時に存在する（即ち、シロキサンは、ビスクロロホルメートを形成するために「事前ホスゲン化」されない）方法よりも、透明性をもたらす。ホスゲンを添加する前にビスクロロホルメートを生成することは、シロキサン及びビフェノールとホスゲンとの間の反応性の差に起因して、よりランダムな分布のコポリマーを製造する助けになると考えられる。前述のように、このような方法では、シロキサンビスフェノールのビスクロロホルメートは、米国特許第６７２３８６４号に記載のような管型反応器内で製造することができる。具体的には、ビスクロロホルメートは、流れ反応器中に、１種以上のシロキサンビスフェノール、１種以上のアルカリ金属水酸化物又はアルカリ土類金属水酸化物、及びホスゲンを導入することによって形成することができ、前記ホスゲンは、ホスゲンと、シロキサンビスフェノールＯＨ基との比が、シロキサンビスフェールＯＨ基１モル当たりホスゲン約２．５〜約６モルの間の範囲にあるような割合で導入され、前記アルカリ金属水酸化物又はアルカリ土類金属水酸化物は、金属水酸化物約５重量パーセント以上の濃度の水溶液として導入され、前記金属水酸化物は、金属水酸化物とホスゲンとのモル比が約３．５〜約６の間の範囲内にあるような割合で導入される。又、いわゆる「相間移動触媒」法を使用して、透明ポリシロキサンポリカーボネートコポリマーを創出することができる。例えば、米国特許第５５３００８３号には多段階方法が開示されており、その方法では、オリゴマーポリカーボネートは、相間移動触媒の存在下でビスフェノールをホスゲン化して、クロロホルメート末端オリゴマーを生成し、次いでホスゲンの非存在下でビス（ヒドロキシアリール）ポリオルガノシロキサンを、クロロホルメートと縮合し、最後に通常、触媒としてのアミンの添加により、過剰のクロロホルメートを除去することによって調製される。
【００４７】
コポリオルガノシロキサンカーボネートを調製するための別の相間移動法は、ホスゲンとジヒドロキシ芳香族化合物のモル比を約０．１〜０．９：１の範囲とし、アルカリ性混合有機水溶液中、ｐＨ約９〜１２の範囲で、存在する唯一の触媒種としての１種以上のトリアルキルアミン、適宜、連鎖停止剤としての１種以上のモノヒドロキシ芳香族化合物又はそのクロロホルメートの存在下で、１種以上のジヒドロキシ芳香族化合物をホスゲンと接触させ、それによって、オリゴマー芳香族ポリカーボネート混合物を生成すること；その混合物を、ｐＨ約１０．５〜１３．５で、１種以上のポリオルガノシロキサンビス（アリール）クロロホルメートから本質的になる試薬と混合し、適宜、（１）ホスゲン及び（２）連鎖停止剤としての１種以上のモノヒドロキシ芳香族化合物又はそのクロロホルメートの１種以上をさらに導入し、それによって、コポリオルガノシロキサンカーボネートオリゴマー混合物を形成すること；並びにホスゲン、及び適宜、連鎖停止剤を、前記コポリオルガノシロキサンカーボネート含有混合物に添加して、所望の分子量のコポリオルガノシロキサンカーボネートを得ることを含む。
【００４８】
さらに別の相間移動触媒法は、以下の段階を含む。
（Ａ）ｐＨ約３〜約８の範囲に維持しながら、界面反応条件下で、１種以上の芳香族ジヒドロキシ化合物の第１の部分を、ホスゲン、相間移動触媒、水性溶媒、及び有機溶媒と混合することによって、ビスクロロホルメート反応混合物を調製すること、
（Ｂ）ヒドロキシアリール末端ポリジオルガノシロキサンの一部又は全部を、（Ａ）の生成混合物に添加すること（但し、全ヒドロキシアリール末端ポリジオルガノシロキサンが、最終的に得られるポリカーボネート−ポリシロキサンコポリマーにおいて、所望のポリジオルガノシロキサン重量パーセントの要件を満たすのに十分な量とする）
（Ｃ）段階（Ｂ）の前、間、又は後のいずれかで、段階（Ｂ）の前の混合物のｐＨを約１０〜約１４に調節すること、
（Ｄ）続いて、１種以上の芳香族ジヒドロキシ化合物、水性溶媒、及び有機溶媒の全量の残りの部分の１部分以上を添加すること、
（Ｅ）１種以上の芳香族ジヒドロキシ化合物の全量が添加され、ヒドロキシアリール末端ポリジオルガノシロキサンの全てが添加されるまで、適宜、ヒドロキシアリール末端ポリジオルガノシロキサン及び／又は芳香族ジヒドロキシ化合物を繰り返し添加すること、
（Ｆ）残りのクロロホルメートの５０ｐｐｍ以下が残存するまで、反応を生じさせること、
（Ｇ）続いて、連鎖停止剤、共ホスゲン化触媒、及びその組合せからなる群から選択された薬剤を、（Ｆ）の生成混合物に添加すること、並びに
（Ｈ）ｐＨ約９〜約１２に維持しながら（Ｇ）の生成混合物に十分な量のホスゲンを添加して、反応を完了させ、ポリカーボネート−ポリシロキサンコポリマーを形成すること。
【００４９】
組成物は、当技術分野で周知のバルク重合プロセスで生成されるＳＡＮなどのスチレン−アクリロニトリルコポリマー（ＳＡＮ）を含む。バルク重合化ＳＡＮは、懸濁剤、界面活性剤など、透明性に悪影響を及ぼし得る添加剤が存在しない又は最小限に抑えられることから、有利である。
【００５０】
適宜、ＳＡＮは、ＳＡＮの重量に対して５ｗｔ％〜３０ｗｔ％のアクリロニトリル、例えば、１０ｗｔ％〜２５ｗｔ％のアクリロニトリル、適宜、１６ｗｔ％〜２８ｗｔ％のアクリロニトリルを含むことができる。具体的な一実施形態では、スチレン−アクリロニトリルコポリマーは、ＳＡＮコポリマーの全重量に対してスチレンを７５ｗｔ％及びアクリロニトリルを２５ｗｔ％含むことができる。適宜、ＳＡＮは、アクリロニトリルを２８ｗｔ％以下、適宜アクリロニトリルを２５ｗｔ％以下含むことができる。
【００５１】
ＳＡＮの屈折率（ＲＩ）は、表１に示すように、コポリマー中のスチレン／アクリロニトリル重量比の変化に伴って変わる。
【００５２】
【表１】
2008527085.tif 000016
カーボネートと微量のＳＡＮとの透明ブレンドは、ポリカーボネートのＲＩに近いＲＩ、例えばＲＩが１．５８のＳＡＮを使用することによって達成できることが、当技術分野で知られている。いくつかの実施形態では、本明細書に記載される組成物は、ポリカーボネートと共に透明ブレンドを形成するＳＡＮを含むことができる。しかし、本明細書に記載される組成物は、ポリカーボネートと共に透明ブレンドを生成しないはずのＳＡＮを用いても透明である。例えば、ポリシロキサン−ポリカーボネートコポリマー及びＳＡＮの透明ブレンドは、ポリカーボネートと共に透明ブレンドを形成しないはずのＳＡＮであるにも関わらず、ＲＩが１．５７以下のＳＡＮを含むことができる。驚くべきことには、ポリシロキサン−ポリカーボネートコポリマー及びＳＡＮは、表２に示すように、ポリポリジメチルシロキサン（ＰＤＭＳ）のＲＩが約１．４であり、ＳＡＮのＲＩ及びポリカーボネートのＲＩとはかなり異なることから、透明ブレンドを形成することができ、このことは、ポリシロキサン−ポリカーボネートコポリマー及びＳＡＮのブレンドが、ポリカーボネートと共に透明ブレンドを形成可能なＳＡＮを用いても不透明になることを示唆している。又驚くべきことには、ＰＤＭＳは、ポリカーボネートと共に透明ブレンドを形成しないであろうＳＡＮと共に、透明ブレンドを形成することができる。
【００５３】
【表２】
2008527085.tif 000017
熱可塑性組成物は、適宜、その衝撃耐性を高めるための１種以上の衝撃改質剤を含む衝撃改質組成物を含むことができる。これらの衝撃改質剤には、（ｉ）Ｔｇが１０℃未満、より具体的には−１０℃未満、適宜−４０℃〜−８０℃のエラストマー性（即ち弾性のある）ポリマー基材、及び（ｉｉ）エラストマー性ポリマー基材に対してグラフトした剛性のポリマー性スーパーストレート（ｓｕｐｅｒｓｔｒａｔｅ）を含む、エラストマー改質グラフトコポリマーが含まれる。周知のように、エラストマー改質グラフトコポリマーは、まず、エラストマー性ポリマーを提供し、次いでエラストマーの存在下で剛性相の構成成分であるモノマー（複数）を重合させて、グラフトコポリマーを得ることによって調製することができる。グラフトは、グラフト分岐又はシェルとしてエラストマーコアに結合することができる。このシェルは、単に物理的にコアをカプセル封入することができ、又は部分的又は本質的に完全に、コアにグラフトすることができる。
【００５４】
エラストマー相としての使用に適した材料には、例えば、共役ジエンゴム；共役ジエンと共重合可能なモノマー５０ｗｔ％未満のコポリマー；エチレンプロピレンコポリマー（欧州特許出願公開第Ｒ）又はエチレン−プロピレン−ジエンモノマーゴム（欧州特許出願公開第ＤＭ）などのオレフィンゴム；エチレン−ビニル酢酸ゴム；シリコーンゴム；エラストマー性Ｃ１〜８アルキル（メタ）アクリレート；Ｃ１〜８アルキル（メタ）アクリレートとブタジエン及び／又はスチレンとのエラストマー性コポリマー；或いは前述のエラストマーの１種以上を含む組合せが含まれる。
【００５５】
エラストマー相の調製に適した共役ジエンモノマーは、式（１４）のものである。
【００５６】
【化１５】
2008527085.tif 000018
式中、各Ｘｂは、独立に、水素、Ｃ１〜Ｃ５アルキルなどである。使用できる共役ジエンモノマーの具体例は、ブタジエン、イソプレン、１，３−ヘプタジエン、メチル−１，３−ペンタジエン、２，３−ジメチル−１，３−ブタジエン、２−エチル−１，３−ペンタジエン；１，３−及び２，４−ヘキサジエンなど、並びに前述の共役ジエンモノマーの１種以上を含む混合物である。特定の共役ジエンホモポリマーには、ポリブタジエン及びポリイソプレンが含まれる。
【００５７】
共役ジエンゴムのコポリマー、例えば、共役ジエンと、それと共重合可能な１種以上のモノマーとの水性ラジカル乳化重合によって生成されたコポリマーを使用することもできる。共役ジエンとの共重合化に適したモノマーには、ビニルナフタレン、ビニルアントラセンなど、縮合芳香環構造を含有するモノビニル芳香族モノマー、又は式（１５）のモノマーが含まれる。
【００５８】
【化１６】
2008527085.tif 000019
式中、各Ｘｃは、独立に、水素、Ｃ１〜Ｃ１２アルキル、Ｃ３〜Ｃ１２シクロアルキル、Ｃ６〜Ｃ１２アリール、Ｃ７〜Ｃ１２アラルキル、Ｃ７〜Ｃ１２アルカリール、Ｃ１〜Ｃ１２アルコキシ、Ｃ３〜Ｃ１２シクロアルコキシ、Ｃ６〜Ｃ１２アリールオキシ、塩素、臭素、又はヒドロキシであり、Ｒは、水素、Ｃ１〜Ｃ５アルキル、臭素、又は塩素である。使用できる適切なモノビニル芳香族モノマーの具体例には、スチレン、３−メチルスチレン、３，５−ジエチルスチレン、４−ｎ−プロピルスチレン、α−メチルスチレン、α−メチルビニルトルエン、α−クロロスチレン、α−ブロモスチレン、ジクロロスチレン、ジブロモスチレン、テトラクロロスチレンなど、及び前述の化合物の１種以上を含む組合せが含まれる。スチレン及び／又はα−メチルスチレンは、共役ジエンモノマーと共重合可能なモノマーとして使用することができる。
【００５９】
共役ジエンと共重合することができる他のモノマーは、イタコン酸、アクリルアミド、Ｎ−置換アクリルアミド又はメタクリルアミド、無水マレイン酸、マレイミド、Ｎ−アルキル−、アリール−、又はハロアリール−置換マレイミド、グリシジル（メタ）アクリレート、及び一般式（１６）のモノマーなどのモノビニルモノマーである。
【００６０】
【化１７】
2008527085.tif 000020
式中、Ｒは、水素、Ｃ１〜Ｃ５アルキル、臭素、又は塩素であり、Ｘｃは、シアノ、Ｃ１〜Ｃ１２アルコキシカルボニル、Ｃ１〜Ｃ１２アリールオキシカルボニル、ヒドロキシカルボニルなどである。式（１０）のモノマーの具体例には、アクリロニトリル、エタクリロニトリル、メタクリロニトリル、α−クロロアクリロニトリル、β−クロロアクリロニトリル、α−ブロモアクリロニトリル、アクリル酸、メチル（メタ）アクリレート、エチル（メタ）アクリレート、ｎ−ブチル（メタ）アクリレート、ｔ−ブチル（メタ）アクリレート、ｎ−プロピル（メタ）アクリレート、イソプロピル（メタ）アクリレート、２−エチルヘキシル（メタ）アクリレートなど、及び前述のモノマーの１種以上を含む組合せが含まれる。ｎ−ブチルアクリレート、エチルアクリレート、及び２−エチルヘキシルアクリレートなどのモノマーは、一般に、共役ジエンモノマーと共重合可能なモノマーとして使用される。前述のモノビニルモノマー及びモノビニル芳香族モノマーの混合物を使用することもできる。
【００６１】
エラストマー性の相としての使用に適した適切な（メタ）アクリレートモノマーは、Ｃ１〜８アルキル（メタ）アクリレート、特にＣ４〜６アルキルアクリレート、例えばｎ−ブチルアクリレート、ｔ−ブチルアクリレート、ｎ−プロピルアクリレート、イソプロピルアクリレート、２−エチルヘキシルアクリレートなど、及び前述のモノマーの１種以上を含む組合せの、架橋された粒子状エマルジョンホモポリマー又はコポリマーであってよい。Ｃ１〜８アルキル（メタ）アクリレートモノマーは、適宜、式（１４）、（１５）、又は（１６）のコモノマー最大１５ｗｔ％と混合して重合することができる。例示的コモノマーには、これらに限定されるものではないが、ブタジエン、イソプレン、スチレン、メチルメタクリレート、フェニルメタクリレート、ペネチルメタクリレート、Ｎ−シクロヘキシルアクリルアミド、ビニルメチルエーテル又はアクリロニトリル、及び前述のコモノマーの１種以上を含む混合物が含まれる。適宜、多官能性架橋コモノマー、例えばジビニルベンゼン、グリコールビスアクリレートなどのアルキレンジオールジ（メタ）アクリレート、アルキレントリオールトリ（メタ）アクリレート、ポリエステルジ（メタ）アクリレート、ビスアクリルアミド、トリアリルシアヌレート、トリアリルイソシアヌレート、アリル（メタ）アクリレート、ジアリルマレエート、ジアリルフマレート、ジアリルアジペート、クエン酸のトリアリルエステル、リン酸のトリアリルエステルなど、及び前述の架橋剤の１種以上を含む組合せが最大５ｗｔ％存在してもよい。
【００６２】
エラストマー相は、連続式、半回分式、又は回分式プロセスを使用して、バルク−懸濁、乳化−バルク、バルク−溶液、又は他の技術などの、塊状、乳化、懸濁、溶液、又は混合プロセスによって重合することができる。エラストマー基材の粒径は、重要ではない。例えば、平均粒径０．００１マイクロメートル（μｍ）〜２５μｍ、具体的には０．０１μｍ〜１５μｍ、さらにより具体的には０．１μｍ〜約８μｍのものを、エマルジョンベースの重合ゴムラテックスに使用することができる。粒径０．５μｍ〜１０μｍ、具体的には０．６μｍ〜１．５μｍのものを、バルク重合ゴム基材に使用することができる。粒径は、簡単な光透過法又は毛管液体クロマトグラフィー（ＣＨＤＦ）によって測定することができる。エラストマー相は、粒子状の中程度に架橋した共役ブタジエン、又はＣ４〜６アルキルアクリレートゴムであってよく、好ましくはゲル含有量が７０％超である。ブタジエンと、スチレン及び／又はＣ４〜６アルキルアクリレートゴムとの混合物も適している。
【００６３】
エラストマー相は、グラフトコポリマー全体の５ｗｔ％〜９５ｗｔ％、より具体的にはエラストマーで改質されたグラフトコポリマー２０ｗｔ％〜９０ｗｔ％、さらにより具体的には４０ｗｔ％〜８５ｗｔ％を提供することができ、残りは剛性グラフト相である。
【００６４】
エラストマー改質グラフトコポリマーの剛性相は、１種以上のエラストマー性ポリマー基材の存在下で、モノビニル芳香族モノマー及び適宜１種以上のコモノマーを含む混合物のグラフト重合によって形成することができる。ジブロモスチレン、ビニルトルエン、ビニルキシレン、ブチルスチレン、パラヒドロキシスチレン、メトキシスチレンなどのスチレン、α−メチルスチレン、ハロスチレン、又は前述のモノビニル芳香族モノマーの１種以上を含む組合せを含めた、上記の式（ｉｉ）のモノビニル芳香族モノマーを、剛性グラフト相中に使用することができる。適切なコモノマーには、例えば、上記のモノビニルモノマー及び／又は一般式（１６）のモノマーが含まれる。一実施形態では、Ｒは、水素又はＣ１〜Ｃ２アルキルであり、Ｘｃは、シアノ又はＣ１〜Ｃ１２アルコキシカルボニルである。剛性相中での使用に適したコモノマーの特定の具体例には、アクリロニトリル、エタクリロニトリル、メタクリロニトリル、メチル（メタ）アクリレート、エチル（メタ）アクリレート、ｎ−プロピル（メタ）アクリレート、イソプロピル（メタ）アクリレートなど、及び前述のコモノマーの１種以上を含む組合せが含まれる。
【００６５】
剛性グラフト相中のモノビニル芳香族モノマーとコモノマーの相対比は、エラストマー基材のタイプ、モノビニル芳香族モノマー（複数）のタイプ、コモノマー（複数）のタイプ、及び衝撃改質剤の所望の特性に応じて幅広く変わり得る。剛性相は、一般に、モノビニル芳香族モノマーを最大１００ｗｔ％、例えばモノビニル芳香族モノマーを３０ｗｔ％〜１００ｗｔ％、適宜５０ｗｔ％〜９０ｗｔ％含むことができ、残りはコモノマー（複数）である。
【００６６】
存在するエラストマー改質ポリマーの量に応じて、非グラフト剛性ポリマー又はコポリマーの個別のマトリックス又は連続相を、エラストマー改質グラフトコポリマーと共に同時に得ることができる。一般には、このような衝撃改質剤は、衝撃改質剤の全重量に対して４０ｗｔ％〜９５ｗｔ％のエラストマー改質グラフトコポリマー、及び５ｗｔ％〜６５ｗｔ％のグラフト（コ）ポリマーを含む。別の一実施形態では、このような衝撃改質剤は、衝撃改質剤の全重量に対して５０ｗｔ％〜８５ｗｔ％、より具体的には７５ｗｔ％〜８５ｗｔ％のゴム改質グラフトコポリマーを、１５ｗｔ％〜５０ｗｔ％、より具体的には１５ｗｔ％〜２５ｗｔ％のグラフト（コ）ポリマーと一緒に含む。
【００６７】
別の特定のタイプのエラストマー改質衝撃改質剤は、１種以上のシリコーンゴムモノマー、式Ｈ２Ｃ＝Ｃ（Ｒｄ）Ｃ（Ｏ）ＯＣＨ２ＣＨ２Ｒｅ（式中、Ｒｄは、水素又はＣ１〜Ｃ８直鎖若しくは分岐ヒドロカルビル基であり、Ｒｅは、分岐Ｃ３〜Ｃ１６ヒドロカルビル基である）を有する分岐アクリレートゴムモノマー；第１のグラフト結合モノマー；重合可能なアルケニル含有有機材料；並びに第２のグラフト結合モノマーから誘導された構造単位を含む。シリコーンゴムモノマーは、例えば、環状シロキサン、テトラアルコキシシラン、トリアルコキシシラン、（アクリロキシ）アルコキシシラン、（メルカプトアルキル）アルコキシシラン、ビニルアルコキシシラン、又はアリルアルコキシシランの、単独又は組合せ、例えば、デカメチルシクロペンタシロキサン、ドデカメチルシクロヘキサシロキサン、トリメチルトリフェニルシクロトリシロキサン、テトラメチルテトラフェニルシクロテトラシロキサン、テトラメチルテトラビニルシクロテトラシロキサン、オクタフェニルシクロテトラシロキサン、オクタメチルシクロテトラシロキサン、及び／又はテトラエトキシシランを含むことができる。
【００６８】
例示的な分岐アクリレートゴムモノマーには、イソオクチルアクリレート、６−メチルオクチルアクリレート、７−メチルオクチルアクリレート、６−メチルヘプチルアクリレートなどの、単独又は組合せが含まれる。重合可能なアルケニル含有有機材料は、例えば、式（ｉｉ）又は（ｉｉｉ）のモノマー、例えば、スチレン、α−メチルスチレン、アクリロニトリル、メタクリロニトリル、或いはメチルメタクリレート、２−エチルヘキシルメタクリレート、メチルアクリレート、エチルアクリレート、ｎ−プロピルアクリレートなどの非分岐（メタ）アクリレートなどの、単独又は組合せであってよい。
【００６９】
１種以上の第１のグラフト結合モノマーは、（アクリロキシ）アルコキシシラン、（メルカプトアルキル）アルコキシシラン、ビニルアルコキシシラン、又はアリルアルコキシシランの単独又は組合せ、例えば（γ−メタクリロキシプロピル）（ジメトキシ）メチルシラン及び／又は（３−メルカプトプロピル）トリメトキシシランであってよい。１種以上の第２のグラフト結合モノマーは、アリルメタクリレート、トリアリルシアヌレート、又はトリアリルイソシアヌレートなど、１種以上のアリル基を、単独で又は組合せで有するポリエチレン性不飽和化合物である。
【００７０】
シリコーンアクリレート衝撃改質組成物は、乳化重合によって調製することができ、その場合、例えば１種以上のシリコーンゴムモノマーは、１種以上の第１のグラフト結合モノマーと、ドデシルベンゼンスルホン酸などの界面活性剤の存在下、３０℃〜１１０℃の温度で反応して、シリコーンゴムラテックスを形成する。或いは、シクロオクタメチルテトラシロキサン及びテトラエトキシオルトシリケートなどの環状シロキサンは、（γ−メタクリロキシプロピル）メチルジメトキシシランなどの第１のグラフト結合モノマーと反応して、平均粒径１００ナノメートル〜２マイクロメートルのシリコーンゴムを得ることができる。次いで、１種以上の分岐アクリレートゴムモノマーは、適宜、アリルメタクリレートなどの架橋モノマーの存在下、フリーラジカルを生成する過酸化ベンゾイルなどの重合触媒の存在下で、シリコーンゴム粒子と重合する。次いで、このラテックスは、重合可能なアルケニル含有有機材料及び第２のグラフト結合モノマーと反応する。グラフトシリコーンアクリレートゴムのハイブリッドのラテックス粒子は、凝固によって（凝固剤を用いる処置によって）水相から分離し、微粉になるまで乾燥させて、シリコーンアクリレートゴム衝撃改質組成物を生成することができる。この方法は一般に、粒径１００ナノメートル〜２マイクロメートルのシリコーンアクリレート衝撃改質剤を生成するために使用することができる。
【００７１】
前述のエラストマー改質グラフトコポリマーの形成で知られているプロセスには、連続式、半回分式、又は回分式プロセスを使用する、塊状法、乳化法、懸濁法、及び溶液法、或いはバルク−懸濁、乳化−バルク、バルク−溶液、又は他の技術などの混合プロセスが含まれる。
【００７２】
一実施形態では、前述のタイプの衝撃改質剤は、Ｃ６〜３０脂肪酸のアルカリ金属塩、例えばステアリン酸ナトリウム、ステアリン酸リチウム、オレイン酸ナトリウム、オレイン酸カリウムなど、アルカリ金属炭酸塩、ドデシルジメチルアミン、ドデシルアミンなどのアミン、及びアミンのアンモニウム塩などの塩基性材料がない乳化重合プロセスによって調製される。このような材料は、一般に、乳化重合における界面活性剤として使用され、ポリカーボネートのエステル交換及び／又は分解を触媒することができる。代わりに、イオン性サルフェート、スルホネート、又はホスフェート界面活性剤を、衝撃改質剤の調製、特に衝撃改質剤のエラストマー基材部分の調製に使用することができる。適切な界面活性剤には、例えば、Ｃ１〜２２アルキル又はＣ７〜２５アルキルアリールスルホネート、Ｃ１〜２２アルキル又はＣ７〜２５アルキルアリールサルフェート、Ｃ１〜２２アルキル又はＣ７〜２５アルキルアリールホスフェート、置換ケイ酸塩、及びそれらの混合物が含まれる。特定の界面活性剤は、Ｃ６〜１６、具体的にはＣ８〜１２アルキルスルホネートである。この乳化重合プロセスは、米国特許第６５４５０８９号などの様々な特許に記載され開示されている。実際には、上記の衝撃改質剤のいずれかを、脂肪酸のアルカリ金属塩、アルカリ金属炭酸塩、及び他の塩基性材料のない場合に使用することができる。
【００７３】
このタイプの特定の衝撃改質剤はＭＢＳ衝撃改質剤であり、この場合、上記のスルホネート、サルフェート、又はホスフェートを界面活性剤として使用して、ブタジエン基材が調製される。又衝撃改質剤は、ｐＨ３〜８、具体的には４〜７であることが好ましい。
【００７４】
適宜、本明細書に記載される組成物は、未配合状態、即ち別のポリマー性樹脂とブレンドされていないときに不透明ポリマー性樹脂を、実質的に含まなくてもよい。組成物は又、ポリシロキサンポリカーボネートコポリマー及びＳＡＮと共に透明ブレンドを形成しないはずのポリマー性樹脂を実質的に含まなくてもよい。例えば、組成物は、実質的にＡＢＳを含まなくてもよい。いかなる理論にも拘泥するものではないが、ＡＢＳのゴムドメインは、透過電子顕微鏡又はレーザー回折粒径分析器で測定して、平均寸法２５０ナノメートル（ｎｍ）〜５００ｎｍ以上であり、この寸法は、光を屈折させて、透明であるべき組成物を過度にヘイズ性にする寸法であると考えられる。従って、組成物は、適宜、組成物中の屈折ドメイン、例えば寸法２５０ｎｍ以上のドメインを有するポリマー性材料を含まなくてもよい。適宜、組成物は、組成物を不透明にし、又は４５％超のヘイズ、或いは５５％未満の透過率をもたらす添加材を含まなくてもよい。
【００７５】
熱可塑性組成物は又、添加材が熱可塑性組成物の所望の特性に著しく悪影響を与えないように好ましく選択されるという条件で、このタイプの樹脂組成物中に通常組み込まれる様々な添加剤を含むことができる。添加剤の混合物を使用してもよい。このような添加剤は、組成物を形成するための成分を混合する間、適切なときに混合することができる。
【００７６】
適切な充填剤又は強化剤には、例えば、ケイ酸アルミニウム（ムライト）、合成ケイ酸カルシウム、ケイ酸ジルコニウム、溶融石英、結晶性グラファイトシリカ、天然ケイ砂などの、ケイ酸塩及びシリカ粉末；窒化ホウ素粉末、ケイ酸ホウ素粉末などのホウ素粉末；ＴｉＯ２、酸化アルミニウム、酸化マグネシウムなどの酸化物；硫酸カルシウム（その無水物、二水和物、又は三水和物として）；チョーク、石灰石、大理石、合成沈殿炭酸カルシウムなどの炭酸カルシウム；繊維状、モジュール状、ニードル型、層状タルクなどを含めたタルク；珪灰石；表面処理珪灰石；中空及び非中空ガラス球、ケイ酸塩球、セノスフェア、アルミノケイ酸塩（アロモスフェア（ａｒｍｏｓｐｈｅｒｅ））などのガラス球；硬質カオリン、軟質カオリン、焼成カオリン、ポリマー性マトリックス樹脂との適合性を高めるための当技術分野で周知のコーティングを含むカオリンなどを含めたカオリン；炭化ケイ素、アルミナ、炭化ホウ素、鉄、ニッケル、銅などの単結晶繊維又は「ウィスカ」；アスベスト、カーボンファイバー、Ｅ、Ａ、Ｃ、ＥＣＲ、Ｒ、Ｓ、Ｄ、又はＮＥガラスといったガラス繊維などの繊維（連続繊維及び短繊維を含めた）；硫化モリブデン、硫化亜鉛などの硫化物；チタン酸バリウム、バリウムフェライト、硫酸バリウム、重晶石などのバリウム化合物；粒子状又は繊維状アルミニウム、青銅、亜鉛、銅、及びニッケルなどの金属並びに金属酸化物；ガラスフレーク、フレーク状炭化ケイ素、二ホウ化アルミニウム、アルミニウムフレーク、スチールフレークなどのフレーク状充填剤；繊維状充填剤、例えば、ケイ酸アルミニウム、酸化アルミニウム、酸化マグネシウム、及び硫酸カルシウム反水和物などの１種以上を含む組合せから誘導されたものなどの無機短繊維；微粉砕木材から得られる木粉、セルロース、綿、サイザル麻、ジュート、デンプン、コルク粉、リグニン、粉砕ナッツ殻、トウモロコシ、もみ殻といった繊維製品などの天然充填剤及び天然強化剤；ポリテトラフルオロエチレンなどの有機充填剤；ポリ（エーテルケトン）、ポリイミド、ポリベンゾオキサゾール、ポリ（フェニレンスルフィド）、ポリエステル、ポリエチレン、芳香族ポリアミド、芳香族ポリイミド、ポリエーテルイミド、ポリテトラフルオロエチレン、アクリル樹脂、ポリ（ビニルアルコール）などの、繊維を形成することができる有機ポリマーから形成された強化有機繊維充填剤；並びに雲母、クレー、長石、煙塵、フィライト、石英、珪岩、真珠岩、トリポリ、珪藻土、カーボンブラックなどのさらなる充填剤及び強化剤、或いは前述の充填剤又は強化剤の１種以上を含む組合せが含まれる。
【００７７】
充填剤及び強化剤は、金属材料の層でコーティングして、導電率を良くすることができ、又はシランで表面処理して、ポリマーマトリックス樹脂との接着性及び分散性を改善することができる。さらに強化充填剤は、モノフィラメント又はマルチフィラメント繊維の形態で提供することができ、例えば共織り（ｃｏ−ｗｅａｖｉｎｇ）又はコア／シース、サイドバイサイド、オレンジ型又はマトリックス及び小線維構造を介して、或いは繊維製造の技術分野で周知の他の方法によって、単独で又は他のタイプの繊維と組み合わせて使用することができる。適切な共織り構造には、例えば、ガラス繊維−カーボンファイバー、カーボンファイバー−芳香族ポリイミド（アラミド）繊維、及び芳香族ポリイミドガラスファイバー繊維などが含まれる。繊維状充填剤は、例えば、０〜９０度の織物などの粗紡、編んだ繊維強化剤；連続ストランドマット、短いストランドマット、ティッシュ、紙、及びフェルトなどの編んでいない繊維強化剤；或いは編物などの三次元強化剤の形態で供給することができる。充填剤は、一般に、組成物の全ポリマー含有量（ポリシロキサン−ポリカーボネートコポリマー、ＳＡＮ、ポリカーボネート（もしあれば）、及び任意の衝撃改質剤、又は他のポリマー成分）の１００重量部に対して０〜９０重量部の量で使用される。
【００７８】
適切な酸化防止添加剤には、例えばトリス（ノニルフェニル）ホスファイト、トリス（２，４−ジ−ｔ−ブチルフェニル）ホスファイト、ビス（２，４−ジ−ｔ−ブチルフェニル）ペンタエリスリトールジホスファイト、ジステアリルペンタエリスリトールジホスファイトなどのオルガノホスファイト；アルキル化モノフェノール又はポリフェノール；テトラキス［メチレン（３，５−ジ−ｔｅｒｔ−ブチル−４−ヒドロキシヒドロシンナメート）］メタンなど、ポリフェノールとジエンとのアルキル化反応生成物；パラクレゾール又はジシクロペンタジエンのブチル化反応生成物；アルキル化ハイドロキノン；ヒドロキシル化チオジフェニルエーテル；アルキリデン−ビスフェノール；ベンジル化合物；β−（３，５−ジ−ｔｅｒｔ−ブチル−４−ヒドロキシフェニル）−プロピオン酸と一価又は多価アルコールとのエステル；ジステアリルチオプロピオネート、ジラウリルチオプロピオネート、ジトリデシルチオジプロピオネート、オクタデシル−３−（３，５−ジ−ｔｅｒｔ−ブチル−４−ヒドロキシフェニル）プロピオネート、ペンタエリスリチル−テトラキス（３−（３，５−ジ−ｔｅｒｔ−ブチル−４−ヒドロキシフェニル）プロピオネートなどのチオアルキル又はチオアリール化合物のエステル；β−（３，５−ジ−ｔｅｒｔ−ブチル−４−ヒドロキシフェニル）−プロピオン酸などのアミド、或いは前述の酸化防止剤の１種以上を含む組合せが含まれる。酸化防止剤は、一般に、組成物の全ポリマー含有量の１００重量部に対して、０．０００１〜１重量部の量で使用される。
【００７９】
適切なＵＶ吸収添加剤には、例えば、ヒドロキシベンゾフェノン；ヒドロキシベンゾトリアゾール；ヒドロキシベンゾトリアジン；シアノアクリレート；オキサニリド；ベンゾオキサジノン；２−（２Ｈ−ベンゾトリアゾール−２−イル）−４−（１，１，３，３−テトラメチルブチル）−フェノール（ＣＹＡＳＯＲＢ  ５４１１）；２−ヒドロキシ−４−ｎ−オクチルオキシベンゾフェノン（ＣＹＡＳＯＲＢ  ５３１）；２−［４，６−ビス（２，４−ジメチルフェニル）−１，３，５−トリアジン−２−イル］−５−（オクチルオキシ）−フェノール（ＣＹＡＳＯＲＢ  １１６４）；２，２’−（１，４−フェニレン）ビス（４Ｈ−３，１−ベンゾオキサジン−４−オン）（ＣＹＡＳＯＲＢ  ＵＶ−３６３８）；１，３−ビス［（２−シアノ−３，３−ジフェニルアクリロイル）オキシ］−２，２−ビス［［（２−シアノ−３、３−ジフェニルアクリロイル）オキシ］メチル］プロパン（ＵＶＩＮＵＬ  ３０３０）；２，２’−（１，４−フェニレン）ビス（４Ｈ−３，１−ベンゾオキサジン−４−オン）；１，３−ビス［（２−シアノ−３，３−ジフェニルアクリロイル）オキシ］−２，２−ビス［［（２−シアノ−３，３−ジフェニルアクリロイル）オキシ］メチル］プロパン；全て１００ナノメートル未満の粒径の、酸化チタン、酸化セリウム、及び酸化亜鉛などのナノサイズ無機材料など、或いは前述のＵＶ吸収剤の１種以上を含む組合せが含まれる。ＵＶ吸収剤は、一般に、組成物の全ポリマー含有量の１００重量部に対して、０．０００１〜１重量部の量で使用される。
【００８０】
可塑剤、潤滑剤、及び／又は離型剤添加剤を使用することもできる。これらのタイプの材料の中にはかなりの重複があり、それらには、例えば、ジオクチル−４，５−エポキシ−ヘキサヒドロフタレートなどのフタル酸エステル；トリス−（オクトキシカルボニルエチル）イソシアヌレート；トリステアリン；レゾルシノールテトラフェニルジホスフェート（ＲＤＰ）などの二官能又は多官能性芳香族ホスフェート；ハイドロキノンのビス（ジフェニル）ホスフェート及びビスフェノールＡのビス（ジフェニル）ホスフェート；ポリα−オレフィン；エポキシ化大豆油；シリコーン油を含めたシリコーン；エステル、例えば、アルキルステアリルエステル、例えばメチルステアレートなどの脂肪酸エステル；ステアリルステアレート、ペンタエリスリトールテトラステアレートなど；ポリエチレングリコールポリマー、ポリプロピレングリコールポリマー、及びそれらのコポリマーを含む、メチルステアレートと親水性及び疎水性非イオン性界面活性剤との混合物、例えば適切な溶媒中のメチルステアレート及びポリエチレン−ポリプロピレングリコールコポリマー；蜜ろう、モンタンワックス、パラフィンワックスなどのワックスが含まれる。このような材料は、一般に、組成物の全ポリマー含有量の１００重量部に対して、０．０００１重量部〜１重量部の量で使用される。
【００８１】
「帯電防止剤」という用語は、ポリマー樹脂に加工することができ、且つ／又は材料若しくは物品に噴霧して、導電性及び全体的な物理的性能を改善することができるモノマー性、オリゴマー性、若しくはポリマー性材料を指す。モノマー性帯電防止剤の具体例には、グリセロールモノステアレート、グリセロールジステアレート、グリセロールトリステアレート、エトキシル化アミン、第一級、第二級、及び第三級アミン、エトキシル化アルコール、アルキルサルフェート、アルキルアリールサルフェート、アルキルホスフェート、アルキルアミンサルフェート、ステアリルスルホン酸ナトリウム、ドデシルベンゼンスルホン酸ナトリウムなどのアルキルスルホネート塩、第四級アンモニウム塩、第四級アンモニウム樹脂、イミダゾリン誘導体、ソルビタンエステル、エタノールアミン、ベタイン、テトラ−ｎ−ブチルホスホニウムパーフルオロブチルスルホネートなどのペルフルオロ化スルホネート塩、或いは前述のモノマー性帯電防止剤の１種以上を含む組合せが含まれる。
【００８２】
例示的ポリマー性帯電防止剤には、いくつかのポリエステルアミドポリエーテルポリアミド（ポリエーテルアミド）ブロックコポリマー、ポリエーテルエステルアミドブロックコポリマー、ポリエーテルエステル、又はポリウレタンが含まれ、それぞれ、ポリエチレングリコール、ポリプロピレングリコール、ポリテトラメチレングリコールなどのポリアルキレングリコール単位ポリアルキレンオキサイド単位を含有する。このようなポリマー性帯電防止剤は市販されており、例えばＰｅｌｅｓｔａｔ６３２１（Ｓａｎｙｏ）又はＰｅｂａｘ  ＭＨ１６５７（Ａｔｏｆｉｎａ）、Ｉｒｇａｓｔａｔ  Ｐ１８及びＰ２２（Ｃｉｂａ−Ｇｅｉｇｙ）がある。帯電防止剤として使用できる他のポリマー性材料は、ポリアニリン（ＰａｎｉｐｏｌからＰＡＮＩＰＯＬ（登録商標）ＥＢで市販されている）、ポリピロール及びポリチオフェン（Ｂａｙｅｒから市販されている）などの、本質的に導電性のポリマーであり、これらは高温での溶融加工後に、それら固有の導電率のいくらかを保持する。一実施形態では、カーボンファイバー、カーボンナノファイバー、カーボンナノチューブ、カーボンブラック、又は前述の任意の組合せを、化学的帯電防止剤を含有するポリマー性樹脂に使用して、組成物に静電散逸性を付与することができる。帯電防止剤は、一般に、組成物の全ポリマー含有量の１００重量部に対して、０．０００１重量部〜５重量部の量で使用される。
【００８３】
顔料及び／又は染料添加剤などの着色剤が存在してもよい。適切な顔料には、例えば、酸化亜鉛、二酸化チタン、酸化鉄といった金属酸化物及び混合金属酸化物などの無機顔料；硫化亜鉛などの硫化物など；アルミン酸塩；スルホケイ酸ナトリウム、硫酸塩、クロム酸塩など；カーボンブラック；亜鉛フェライト；ウルトラマリンブルー；ピグメントブラウン２４；ピグメントレッド１０１；ピグメントイエロー１１９；アゾ、ジアゾ、キナクリドン、ペリレン、ナフタレンテトラカルボン酸、フラバントロン、イソインドリノン、テトラクロロイソインドリノン、アントラキノン、アンサンスロン、ジオキサジン、フタロシアニン、及びアゾレーキなどの有機顔料；ピグメントブルー６０、ピグメントレッド１２２、ピグメントレッド１４９、ピグメントレッド１７７、ピグメントレッド１７９、ピグメントレッド２０２、ピグメントバイオレット２９、ピグメントブルー１５、ピグメントグリーン７、ピグメントイエロー１４７、及びピグメントイエロー１５０、或いは前述の顔料の１種以上を含む組合せが含まれる。顔料は、一般に、組成物の全ポリマー含有量の１００重量部に対して、０．０１重量部〜１０重量部の量で使用される。
【００８４】
適切な染料は、一般に有機材料であり、例えば、クマリン４６０（ブルー）、クマリン６（グリーン）、ナイルレッドなどのクマリン染料；ランタニド錯体；炭化水素及び置換炭化水素染料；多環式芳香族炭化水素染料；オキサゾール又はオキサジアゾール染料などのシンチレーション染料；アリール又はヘテロアリール置換ポリ（Ｃ２〜８）オレフィン染料；カルボシアニン染料；インダントロン染料；フタロシアニン染料；オキサジン染料；カルボスチリル染料；ナフタレンテトラカルボン酸染料；ポルフィリン染料；ビス（スチリル）ビフェニル染料；アクリジン染料；アントラキノン染料；シアニン染料；メチン染料；アリールメタン染料；アゾ染料；インジゴイド染料、チオインジゴイド染料、ジアゾニウム染料；ニトロ染料；キノンイミン染料；アミノケトン染料；テトラゾリウム染料；チアゾール染料；ペリレン染料、ペリノン染料；ビスベンゾオキサゾリルチオフェン（ＢＢＯＴ）；トリアリールメタン染料；キサンテン染料；チオキサンテン染料；ナフタルイミド染料；ラクトン染料；近赤外線波長を吸収し、可視光波長を放出する反ストークスシフト染料などの蛍光体；７−アミノ−４−メチルクマリン；３−（２’−ベンゾチアゾリル）−７−ジエチルアミノクマリン；２−（４−ビフェニリル）−５−（４−ｔ−ブチルフェニル）−１，３，４−オキサジアゾール；２，５−ビス−（４−ビフェニリル）−オキサゾール；２，２’−ジメチル−ｐ−クアテルフェニル；２，２−ジメチル−ｐ−テルフェニル；３，５，３’’’’，５’’’’−テトラ−ｔ−ブチル−ｐ−キンクフェニル；２，５−ジフェニルフラン；２，５−ジフェニルオキサゾール；４，４’−ジフェニルスチルベン；４−ジシアノメチレン−２−メチル−６−（ｐ−ジメチルアミノスチリル）−４Ｈ−ピラン；１，１’−ジエチル−２，２’−カルボシアニンヨウ化物；３，３’−ジエチル−４，４’，５，５’−ジベンゾチアトリカルボシアニンヨウ化物；７−ジメチルアミノ−１−メチル−４−メトキシ−８−アザキノロン−２；７−ジメチルアミノ−４−メチルキノロン−２；２−（４−（４−ジメチルアミノフェニル）−１，３−ブタジエニル）−３−エチルベンゾチアゾリウム・パークロレート；３−ジエチルアミノ−７−ジエチルイミノフェノキサゾニウム・パークロレート；２−（１−ナフチル）−５−フェニルオキサゾール；２，２’−ｐ−フェニレン−ビス（５−フェニルオキサゾール）；ローダミン７００；ローダミン８００；ピレン；クリセン；ルブレン；コロネンなどの発光染料など、或いは前述の染料の１種以上を含む組合せが含まれる。染料は、一般に、組成物の全ポリマー含有量の１００重量部に対して０．０１重量部〜１０重量部の量で使用される。
【００８５】
放射線安定剤、具体的には、γ線安定剤が存在してもよい。適切なγ線安定剤には、エチレングリコール、プロピレングリコール、１，３−プロパンジオール、１，２−ブタンジオール、１，４−ブタンジオール、メソ−２，３−ブタンジオール、１，２−ペンタンジオール、２，３−ペンタンジオール、１，４−ペンタンジオール、１，４−ヘキサンジオールなどのジオール；１，２−シクロペンタンジオール、１，２−ジクロヘキサンジオールなどの脂環式アルコール；２，３−ジメチル−２，３−ブタンジオール（ｐｉｎａｃｏｌ）などの分岐非環式ジオール、及びポリオール、並びにアルコキシ置換環式又は非環式アルカンが含まれる。不飽和部位を有するアルケノールも、有用なクラスのアルコールであり、その具体例には、４−メチル−４−ペンテン−２−オール、３−メチル−ペンテン−３−オール、２−メチル−４−ペンテン−２−オール、２，４−ジメチル−４−ｐｅｎｅ−２−オール、及び９−デセン−１−オールが含まれる。適切なアルコールの他のクラスは第三級アルコールであり、それらは１種以上のヒドロキシ置換第三級炭素を有する。これらの具体例には、２−メチル−２，４−ペンタンジオール（へキシレングリコール）、２−フェニル−２−ブタノール、３−ヒドロキシ−３−メチル−２−ブタノン、２−フェニル−２−ブタノールなど、及び１−ヒドロキシ−１−メチル−ジクロヘキサンなどの環式脂肪族第三級炭素が含まれる。適切なアルコールの別のクラスはヒドロキシメチル芳香族であり、それらは、芳香環中の不飽和炭素と結合している飽和炭素上に、ヒドロキシ置換基を有する。ヒドロキシ置換飽和炭素は、メチロール基（−ＣＨ２ＯＨ）であってよく、或いは、（−ＣＲ４ＨＯＨ）又は（−ＣＲ２４ＯＨ）（式中、Ｒ４は、複雑な炭化水素又は簡単な炭化水素である）の場合などの、より複雑な炭化水素基の一員であってよい。特定のヒドロキシルメチル芳香族は、ベンズヒドロール、１，３−ベンゼンジメタノール、ベンジルアルコール、４−ベンジルオキシベンジルアルコール、及びベンジルベンジルアルコールであってよい。特定のアルコールは、２−メチル−２，４−ペンタンジオール（へキシレングリコールとしても知られる）、ポリエチレングリコール、ポリプロピレングリコールである。γ線安定化化合物は、一般に、組成物の全ポリマー含有量の全重量に対して０．００１ｗｔ％〜１ｗｔ％、より具体的には０．０１ｗｔ％〜０．５ｗｔ％の量で使用される。
【００８６】
添加し得る適切な難燃剤は、リン、臭素、及び／又は塩素を含む有機化合物であってよい。非臭素化及び非塩化リン含有難燃剤は、調節上の理由、例えば有機ホスフェート及びリン−窒素結合を含有する有機化合物が理由で、いくつかの用途で好ましいことがある。
【００８７】
あるタイプの例示的な有機ホスフェートは、式（ＧＯ）３Ｐ＝Ｏ（式中、１つ以上のＧが芳香族基である場合、各Ｇは独立に、アルキル、シクロアルキル、アリール、アルカリール、又はアラルキル基である）の芳香族ホスフェートである。Ｇ基の２つは、一緒に結合して、環状基、例えば、Ａｘｅｌｒｏｄの米国特許第４１５４７７５号に記載のジフェニルペンタエリスリトールジホスフェートを提供することができる。他の適切な芳香族ホスフェートは、例えば、フェニルビス（ドデシル）ホスフェート、フェニルビス（ネオペンチル）ホスフェート、フェニルビス（３，５，５’−トリメチルヘキシル）ホスフェート、エチルジフェニルホスフェート、２−エチルヘキシルジ（ｐ−トリル）ホスフェート、ビス（２−エチルヘキシル）ｐ−トリルホスフェート、トリトリルホスフェート、ビス（２−エチルヘキシル）フェニルホスフェート、トリ（ノニルフェニル）ホスフェート、ビス（ドデシル）ｐ−トリルホスフェート、ジブチルフェニルホスフェート、２−クロロエチルジフェニルホスフェート、ｐ−トリルビス（２，５，５’−トリメチルヘキシル）ホスフェート、２−エチルヘキシルジフェニルホスフェートなどであってよい。特定の芳香族ホスフェートは、各Ｇが芳香族、例えばトリフェニルホスフェート、トリクレジルホスフェート、イソプロピル化トリフェニルホスフェートなどであるものである。
【００８８】
二官能又は他官能性芳香族リン含有化合物、例えば以下の式の化合物も有用である
【００８９】
【化１８】
2008527085.tif 000021
式中、各Ｇ１は独立に、１〜約３０個の炭素原子を有する炭化水素であり、各Ｇ２は独立に、１〜約３０個の炭素原子を有する炭化水素又は炭化水素オキシであり、各Ｘは独立に、臭素又は塩素であり、ｍは０〜４であり、ｎは１〜約３０である。適切な二官能又は他官能性芳香族リン含有化合物の具体例には、レゾルシノールテトラフェニルジホスフェート（ＲＤＰ）、ハイドロキノンのビス（ジフェニル）ホスフェート、及びビスフェノールＡのビス（ジフェニル）ホスフェートであり、それぞれそれらのオリゴマー性及びポリマー性相当物などである。
【００９０】
リン−窒素結合を含有する例示的な適切な難燃剤化合物には、塩化ホスホニトリル、リン酸エステルアミド、リン酸アミド、リン酸アミド、ホスフィン酸アミド、トリス（アジリジニル）ホスフィンオキシドが含まれる。リン含有難燃剤は、存在する場合には一般に、組成物の全ポリマー含有量１００重量部に対して０．００１〜１０重量部の量で存在することができ、又はさらに、０．０１〜５重量部の量で存在することができる。
【００９１】
ハロゲン化材料、例えば式（１７）のハロゲン化化合物及び樹脂も、難燃剤として使用することができる。
【００９２】
【化１９】
2008527085.tif 000022
式中、Ｒは、アルキレン、アルキリデン、又は脂環式結合、例えばメチレン、エチレン、プロピレン、イソプロピレン、イソプロピリデン、ブチレン、イソブチレン、アミレン、シクロヘキシレン、シクロペンチリデンなど；或いは、エーテル酸素、カルボニル、アミン、又は硫黄含有結合、例えばスルフィド、スルホキシド、スルホンなどである。Ｒは又、芳香族、アミノ、エーテル、カルボニル、スルフィド、スルホキシド、スルホンなどの基によって結合した、２つ以上のアルキレン又はアルキリデン結合からなることができる。
【００９３】
式（１７）中のＡｒ及びＡｒ’は、それぞれ独立に、フェニレン、ビフェニレン、ターフェニレン、ナフチレンなどのモノ又はポリ炭素環式芳香族基である。
【００９４】
Ｙは、有機、無機、又は有機金属基、例えば（１）ハロゲン、例えば、塩素、臭素、ヨウ素、フッ素、又は（２）一般式ＯＥのエーテル基（式中、Ｅは、Ｘに類似の一価の炭化水素基）、又は（３）Ｒで表されるタイプの一価の炭化水素基、又は（４）アリール核当たり１つ以上、好ましくは２つのハロゲン原子が存在する場合、本質的には不活性の他の置換基、例えばニトロ、シアノなどである。
【００９５】
各Ｘは、存在する場合には独立に、一価の炭化水素基、例えば、メチル、エチル、プロピル、イソプロピル、ブチル、デシルなどのアルキル基；フェニル、ナフチル、ビフェニル、キシリル、トリルなどのアリール基；ベンジル、エチルフェニルなどのアラルキル基；シクロペンチル、シクロヘキシルなどの脂環式基である。一価の炭化水素基それ自体は、不活性置換基を含有することができる。
【００９６】
各ｄは独立に、１から、Ａｒ又はＡｒ’を含む芳香環上で置換される交換可能な水素の数に相当する最大数までである。各ｅは独立に、０から、Ｒ上の交換可能な水素の数に相当する最大数までである。各ａ、ｂ、及びｃは独立に、０を含む自然数を表す。ｂが０でないとき、ａもｃも０になり得ない。そうでなければ、両方ではないが、ａ又はｃのいずれかが０となり得る。ｂが０である場合、芳香族基は、炭素−炭素直接結合によって結合する。
【００９７】
芳香族基、Ａｒ、及びＡｒ’上のヒドロキシル基及びＹ置換基は、芳香環上のオルト、メタ、又はパラ位に変わることができ、これらの基は互いに、可能な任意の幾何学的関係にあってよい。
【００９８】
上式の範囲内に含まれるのは、以下によって表されるビスフェノールである。２，２−ビス−（３，５−ジクロロフェニル）−プロパン；ビス−（２−クロロフェニル）−メタン；ビス（２，６−ジブロモフェニル）−メタン；１，１−ビス−（４−ヨードフェニル）−エタン；１，２−ビス−（２，６−ジクロロフェニル）−エタン；１，１−ビス−（２−クロロ−４−ヨードフェニル）エタン；１，１−ビス−（２−クロロ−４−メチルフェニル）−エタン；１，１−ビス−（３，５−ジクロロフェニル）−エタン；２，２−ビス−（３−フェニル−４−ブロモフェニル）−エタン；２，６−ビス−（４，６−ジクロロナフチル）−プロパン；２，２−ビス−（２，６−ジクロロフェニル）−ペンタン；２，２−ビス−（３，５−ジブロモフェニル）−ヘキサン；ビス−（４−クロロフェニル）−フェニル−メタン；ビス−（３，５−ジクロロフェニル）−シクロヘキシルメタン；ビス−（３−ニトロ−４−ブロモフェニル）−メタン；ビス−（４−ヒドロキシ−２，６−ジクロロ−３−メトキシフェニル）−メタン；及び２，２−ビス−（３，５−ジクロロ−４−ヒドロキシフェニル）−プロパン  ２，２  ビス−（３−ブロモ−４−ヒドロキシフェニル）−プロパン。又、先の構造式に含まれるのは、１，３−ジクロロベンゼン、１，４−ジブロモベンゼン、１，３−ジクロロ−４−ヒドロキシベンゼン、並びに２，２’−ジクロロビフェニル、ポリ臭素化１，４−ジフェノキシベンゼン、２，４’−ジブロモビフェニル、及び２，４’−ジクロロビフェニルなどのビフェニル、並びにデカブロモジフェニルオキサイドなどである。
【００９９】
ビスフェノールＡ及びテトラブロモビスフェノールＡと、カーボネート前駆体、例えばホスゲンなどとのコポリカーボネートのオリゴマー性及びポリマー性ハロゲン化芳香族化合物も有用である。金属相乗剤、例えば酸化アンチモンを、難燃剤と共に使用することもできる。ハロゲン含有難燃剤は、存在する場合には一般に、組成物の全ポリマー含有量の１００重量部に対して０．００１重量部〜１０重量部の量で存在し、又は０．０１重量部〜５重量部の量で存在することができる。
【０１００】
無機難燃剤、例えばカリウムペルフルオロブタンスルホネート（ライマー塩）、カリウムペルフルオロオクタンスルホネート、テトラエチルアンモニウムペルフルオロヘキサンスルホネート、及びカリウムジフェニルスルホンスルホネートなどのＣ２〜１６アルキルスルホネートの塩；例えばアルカリ金属又はアルカリ土類金属（例えばリチウム、ナトリウム、カリウム、マグネシウム、カルシウム、及びバリウム塩）及び無機酸錯体塩、例えばＮａ２ＣＯ３、Ｋ２ＣＯ３、ＭｇＣＯ３、ＣａＣＯ３、及びＢａＣＯ３などの炭酸、或いはＬｉ３ＡｌＦ６、ＢａＳｉＦ６、ＫＢＦ４、Ｋ３ＡｌＦ６、ＫＡｌＦ４、Ｋ２ＳｉＦ６、及び／又はＮａ３Ａ１Ｆ６などのフルオロアニオン錯体のアルカリ金属塩及びアルカリ土類金属塩などのオキソアニオンなどを反応させることによって形成される塩を使用することもできる。無機難燃剤塩は、存在する場合には一般に、ポリシロキサン−ポリカーボネートコポリマー及びＳＡＮ１００重量部に対して０．００１〜１０重量部の量で存在し、さらに、０．０１〜５重量部の量で存在することができる。適宜、本明細書に記載される組成物は、組成物を不透明にする添加剤又はその量の添加剤を実質的に含まなくてもよい。
【０１０１】
これらの熱可塑性組成物は、一般に、当技術分野で利用可能な方法によって製造することができ、例えば一実施形態における手順の１つのやり方では、まず、粉末状ポリシロキサン−ポリカーボネートコポリマー、ＳＡＮ、及び／又は他の任意の成分を、Ｈｅｎｓｃｈｅｌ高速ミキサー中で混合する。それに限定されるものでないが、ハンドミキシングを含めた他の低剪断プロセスによっても、こうしたブレンドを実現することができる。次いでブレンドは、２軸押出機のスロート又はフィードスロート中にホッパーを介して供給される。或いは１種以上の成分を、スロートで直接押出機に供給し、及び／又はサイドスタッファー（ｓｉｄｅｓｔｕｆｆｅｒ）又は供給口を通して下流に供給することによって、組成物中に組み込むことができる。このような添加剤は、所望のポリマー性樹脂を有するマスターバッチ中に配合し、押出機の中に供給することもできる。押出機は、一般に、組成物を流すのに必要な温度より高温で運転される。押出物は、すぐに水バッチでクエンチし、ペレット化される。このように調製されたペレットは、押出物を切断する際に、所望により４分の１インチ以下の長さにすることができる。このようなペレットは、その後の成形、造形、又は形成に使用することができる。
【０１０２】
本明細書に記載されるポリカーボネート−ポリシロキサンコポリマー／ＳＡＮ、及び任意選択のポリカーボネート組成物は、薄肉物品、例えば厚さ３．２ミリメートル（ｍｍ）以下、適宜１．５ｍｍ未満、又は例えば、１ｍｍ〜１．５ｍｍの壁部又はフィルムを含む物品を含めた光学物品及び造形物品を形成するために使用することができる。組成物は、射出成形、回転成形、ブロー成形、及び熱成形などの様々な手段によって有用な造形物品へと成形して、例えばモニタ用筺体などのコンピュータ及び事務機械の筺体、電話用筺体などの手持ち式電子機器の筺体、電気コネクタ、医療機器、メンブラン機器、並びに照明器具の構成部品、装飾品、家庭用電気製品、屋根、温室、サンルーム、スイミングプールの囲い部分などの物品を形成することができる。それらは、瓶のような中空製品を製造するために、押出ブロー成形又は射出延伸ブロー成形のようなブロー成形プロセスに使用することができる。又それらは、外形、固体シート、多層シート、段ボールシート、及び延伸フィルムを製造するために、押出プロセスに使用することができる。組成物は、良好な衝撃耐性、特に低温での良好な耐候性、及び耐化学性を要する商業用途に適している。これらの組成物を含むフィルムは、食品保存用包装として使用するための良好な透水性及び酸素透過性を有する。
【０１０３】
他の実施形態は、上記の組成物のいずれかを含む物品を含む。例えば、物品は、フィルム、シート、成形体、メンブラン、又は複合体を含むことができ、そのフィルム、シート、成形体、又は複合体は、組成物を含む１つ以上の層を有する。本発明の組成物は、フィルム及びシート押出、射出成形、ガスアシスト射出成形、押出成形、圧縮成形、ブロー成形などの通常の熱可塑化プロセスを使用して物品に変換することができる。フィルム及びシート押出プロセスは、溶融キャスティング、インフレーション法、及びカレンダーを含むことができる。同時押出及び積層プロセスを使用して、複合多層フィルム又はシートを形成することができる。さらに、単層又は多層コーティングを単層又は多層基材に施して、特に限定されないが、耐擦過性、耐紫外線性、美的外観、潤滑性、及び生体適合性などの追加の特性を付与することができる。コーティングは、圧延、噴霧、浸漬、ブラッシング、又はフローコーティングなどの通常の塗工技術によって塗工することができる。或いは、本発明のフィルム及びシートは、適切な溶媒中の組成物の溶液又は懸濁液を、基材、ベルト、又はロール上にキャストし、その後溶媒を除去することによって調製することができる。
【０１０４】
延伸フィルムは、通常の延伸技術を使用して、インフレーション法によって、或いは熱変形温度近くでフィルムを延伸キャスト又はカレンダーすることによって調製することができる。例えば、多軸同時延伸のために、放射延伸パンタグラフ（ｒａｄｉａｌ  ｓｔｒｅｔｃｈｉｎｇ  ｐａｎｔｏｇｒａｐｈ）を使用することができ、ｘ−ｙ方向の延伸パンタグラフを使用して、平面内のｘ−ｙ方向に同時又は連続延伸することができる。機械方向に延伸するための異なる速度のロール部分及び横方向に延伸するための柔らかいフレーム部分を備えた機械などの、連続１軸延伸部分を備えた装置を使用して、１軸及び２軸延伸を実現することもできる。
【０１０５】
さらに、先に記載されたフィルム及びシートは、特に限定されないが、熱成形、真空成型、プレス成型、射出成形、及び圧縮成型を含めた形成及び成形プロセスを介して、熱可塑的に造形物品へと加工することができる。多層造形物品は、以下のように、熱可塑性樹脂を射出成形することによって、単層若しくは多層フィルム又はシート基材上に形成することもできる。（１）適宜、例えばスクリーン印刷又は転写染料を使用して、１種以上の色を表面に有する単層又は多層熱可塑性基材を提供する。（２）基材を三次元形状に形成しトリミングし、その基材を、基材の三次元形状に合致する表面を有する型に嵌合することによって基材を型の構成に一致させる。（３）熱可塑性樹脂を基材の裏側の型穴に注入して、（ｉ）三次元製品に恒久的に接着した一体物を生成し、或いは（ｉｉ）パターン又は審美効果を印刷基材から注入した樹脂に転写し、印刷基材を除去し、従って成形樹脂に審美効果を付与する。
【０１０６】
さらに、特に限定されないが、ヒートセッティング、テクスチャリング、エンボス、コロナ処理、火炎処理、プラズマ処理、及び真空蒸着を含めた一般的な硬化及び表面改質プロセスを上記物品に施して、表面外観を変化させ、さらなる機能性を物品に付与できることも、当業者には理解されよう。
【０１０７】
一実施形態では、組成物（又はそれから調製される物品）は、ＡＳＴＭ  Ｄ１００３−６１に従って測定して、厚さ３．２ミリメートルで光透過率パーセント５５％以上、適宜７０％以上を示し得る。
【０１０８】
本明細書に記載される組成物は、ＡＳＴＭ  Ｄ１００３−６１に従って測定して、厚さ３．２ミリメートルでヘイズパーセント４５％以下、適宜２０％以下であり得る。
【０１０９】
本明細書に記載される組成物は、３００℃／１．２ｋｇで、ＡＳＴＭ  Ｄ１２３８−０４に従って測定して、溶融流れ体積速度（ＭＶＲ）１ｃｍ３／１０分〜３０ｃｍ３／１０分、適宜２ｃｍ３／１０分〜２０ｃｍ３／１０分であり得る。
【０１１０】
ビカット軟化点は、プラスチックが急速に軟化し始める温度の測定値を表し、平らな端部のニードルが、荷重１０Ｎ（方法Ａ）又は５０Ｎ（方法Ｂ）の下で、深さ１ｍｍまで試験片に侵入する温度として記録される。試験片は、厚さ３ｍｍ〜６．５ｍｍの間であり、幅及び長さ１０ｍｍ以上でなければならない。温度は、高温適用において材料が使用されるときに期待される軟化点を反映する。試験片を、侵入ニードルが縁部から１ｍｍ以上その表面上に残るように試験装置に入れ、その試験片に荷重をかける。次いでその試験片を、温度２３℃の油浴中で冷却し、ニードルが１ｍｍ侵入するまでそれを特定の率で上昇させる。以下の実施例に記載される組成物は、５０Ｎ荷重の下、温度上昇速度１２０℃／時で、ビカット軟化点１２０℃〜１５０℃、適宜１３０℃〜１４５℃とする。
【０１１１】
いくつかの実施形態では、組成物は、ＡＳＴＭ  ２５６−０４に従って測定して、引張伸び％８０％〜１２０％、適宜９０％〜１１５％であり得る。
【実施例】
【０１１２】
様々な組成物を、以下の表３に示す成分から調製した。表３では、「ＡＮ」は、アクリロニトリルを意味する。
【０１１３】
【表３】
2008527085.tif 000023
ＳＡＮ−１、ＳＡＮ−２、及びＳＡＮ−３を、バルク重合プロセスで調製した。ＳＡＮ−４を、懸濁重合プロセスで調製した。
【０１１４】
試料組成物を、表３の成分を使用して以下の表４に示す割合で調製した。ポリカーボネートを含むそれらの試料では、ＰＣ−１を使用した実施例２０以外はＰＣ−２を使用した。
【０１１５】
【表４】
2008527085.tif 000024
全ての試料組成物を、示された成分をブレンドし、４ゾーン３０ミリメートル（ｍｍ）２軸押出機で押出することによって回分式で調製した。ゾーン１〜３ではそれぞれ一般的ゾーン温度を４８０°Ｆ、５２０°Ｆ、及び５４０°Ｆ（８９６℃、９６８℃、及び１００４℃）とし、ダイ温度は５５０°Ｆ（１０２２℃）とした。
【０１１６】
全ての組成物を、３０ｍｍ共回転２軸押出機で配合した。この２軸押出機は、ポリマー組成物間の良好な混合をもたらすのに十分に分布し分散する混合要素を有していた。続いて、組成物を９０トンのバンドーン射出成形機で成形する。試料組成物を、４ゾーン押出機から厚さ３．２ｍｍ（０．１２５インチ）の試験試料に成形した。
【０１１７】
組成物を、それらの加工挙動、アイゾット衝撃強さ、伸び、及び光学特性について試験する。具体的には、試料を以下の特性について試験した。メルトフローレート（ＭＦＲ）を、ＡＳＴＭ  Ｄ１２３８−０４に従って、３００℃で６分間、１．２キログラムの重量を使用して試験した。高剪断粘度を、２９０℃、６４０回／秒で測定した。ノッチ付アイゾット衝撃強さ（ＮＩＩ）及び延性％を、ＡＳＴＭ  Ｄ２５６−０４に従って、厚さ３．１２ミリメートルの試験片で、様々な温度で測定した（２３℃でのＮＩ試験に関するＡＳＴＭ  Ｄ２５６−０４参照）。黄色度を、ＡＳＴＭ−１００３−６１に従って、厚さ３．２ｍｍ成形プラーク（チップ）で決定した。ヘイズ（％）及び光透過率（％）を、ＡＳＴＭ  Ｄ１００３−６１に従って、Ｇａｒｄｎｅｒ  Ｈａｚｅ  Ｇｕａｒｄ  Ｄｕａｌを使用して、厚さ３．２ミリメートルのチップで決定した。
【０１１８】
以下の表５は、試料に対して実施した試験の要約である。 
【０１１９】
【表５】
2008527085.tif 000025
試験結果を、それから成形された組成物に従って番号付けされた試験試料と共に、表６に示す。
【０１２０】
【表６】
2008527085.tif 000026
表６のデータは、透明ポリシロキサン−ポリカーボネートコポリマーとＳＡＮとのブレンドが、ポリカーボネート−ＳＡＮブレンドとは反対に、ポリカーボネートと共に透明ブレンドを形成しないはずのＳＡＮを用いても透明材料が得られることを示している。例えば、試料１８〜２１の目視検査によって、光学的改善がさらに証明され、それによって、試料２０及び２１（両方ＰＣ／ＳＡＮを含む）が不透明であったのに対して、ＥＸＬ−１及びＳＡＮを含む試料１８及び１９両方が透明であったことが示された。
【０１２１】
表６のデータは、ポリシロキサンポリカーボネートコポリマー及びＳＡＮの透明組成物が又、ポリカーボネートを０．１ｗｔ％〜２０ｗｔ％含有できることも示し、透明組成物が、ポリカーボネートを最大５０ｗｔ％含み得ることを示している。
【０１２２】
亜リン酸がヘイズに及ぼす影響は、試料１及び２と試料４及び５のヘイズデータ％を比較することによってみられる。試料の組（１、２）及び（４、５）は、試料２及び５に亜リン酸安定剤を含めた以外、同じ配合であった（表４参照）。安定化配合物と非安定化配合物との間には、著しいヘイズの差はなかったが、安定化配合物のＹＩにおけるわずかな減少は明白である。
【０１２３】
試料９及び１５は、透明コポリマー樹脂の一部分又は全ての代わりに、不透明ポリシロキサン−ポリカーボネートコポリマー樹脂を含んでいた。
【０１２４】
いくつかのポリシロキサン−ポリカーボネートコポリマー／ＳＡＮブレンドは、対応するポリカーボネート／ＳＡＮブレンドよりも高度な透明性を示すが、改善の度合いは、ＳＡＮのグレードによって変わる。いくつかの実施形態では、アクリロニトリルを２５ｗｔ％以下含むＳＡＮで優れた透過率がみられる。透明流れが促進された製品中のポリシロキサン−ポリカーボネートコポリマー及び低ニトリルＳＡＮの組合せは、ポリシロキサンポリカーボネートコポリマー／ＳＡＮブレンドが、対応するポリカーボネート／ＳＡＮブレンドよりも広い範囲のＳＡＮレベルにわたって透明性を保持するという点で、改善された形成ロバスト性も示す。
【０１２５】
本明細書に記載される組成物はＳＡＮを含み、従って物性が改善され、さらに、ＳＡＮ及びポリシロキサン−ポリカーボネートコポリマーの屈折率が異なるにも関わらず透明のままである。ポリシロキサン−ポリカーボネートコポリマー及びＳＡＮ樹脂のブレンドは、良好な機械的特性を備える多種多様なＳＡＮ組成物に対して可能である。いくつかの実施形態では、これらの組成物は、著しい割合のポリカーボネートを含むこともできる。
【０１２６】
本明細書では、用語「第１」、「第２」などは、任意の順序又は重要性を意味するものではなく、ある要素を別の要素と区別するために使用され、用語「ｔｈｅ」、「ａ」及び「ａｎ」は、量の制限を意味するものではなく、参照物の１つ以上の存在を意味する。同じ特性又は材料に対して本明細書に開示される全ての範囲は、包含的且つ組合せ可能である（例えば、「最大２５ｗｔ％であり、５ｗｔ％〜２０ｗｔ％が望ましい」という範囲は、「５ｗｔ％〜２５ｗｔ％」の範囲の端点及びその範囲の全ての中間値を包含するというように）。引用した特許、特許出願、及び他の参考文献全ては、その全体が参照により本明細書に組み込まれる。
【０１２７】
本発明を、好ましい一実施形態を参照することにより記載してきたが、本発明の範囲から逸脱せずに様々な変更を行うことができ、均等物をその要素に関して置換し得ることが、当業者には理解されよう。さらに、本発明の基本的な範囲から逸脱せずに多くの修正を行って、特定の状況又は材料を、本発明の教示に適合させることができる。従って、本発明は、本発明を実施するために企図される最高の形態として開示される特定の実施形態に限定されるものではなく、本発明は、添付の請求項の範囲に含まれる全ての実施形態を含むものである。
【国際調査報告】
2008527085.tif 000027
2008527085.tif 000028